(57)【要約】  本発明は、保護フィルム／ガスバリア層からなるガスバリア性ユニットと、接着性樹脂層／剥離フィルムからなる接着性ユニットとを有し、前記接着性樹脂層が、前記ガスバリア層上に、直接又はその他の層を介して積層されてなり、前記保護フィルムと前記剥離フィルムがそれぞれ最外層を構成するガスバリア性接着フィルムであって、前記保護フィルムの、ガスバリア層側の表面の表面抵抗率が、５．０×１０１１Ω／□以下であり、前記剥離フィルムの、少なくともどちらか一方の表面の表面抵抗率が、５．０×１０１１Ω／□以下である、ガスバリア性接着フィルム、並びに、このガスバリア性接着フィルムを備える電子部材及び光学部材である。本発明によれば、帯電防止性に優れるガスバリア性接着フィルム、並びに、このガスバリア性接着フィルムを備える電子部材及び光学部材が提供される。
2018159602.tif 000002
【特許請求の範囲】
【請求項１】
保護フィルム／ガスバリア層からなるガスバリア性ユニットと、接着性樹脂層／剥離フィルムからなる接着性ユニットとを有し、前記接着性樹脂層が、前記ガスバリア層上に、直接又はその他の層を介して積層されてなり、前記保護フィルムと前記剥離フィルムがそれぞれ最外層を構成するガスバリア性接着フィルムであって、
前記保護フィルムの、ガスバリア層側の表面の表面抵抗率が、５．０×１０１１Ω／□以下であり、
前記剥離フィルムの、少なくともどちらか一方の表面の表面抵抗率が、５．０×１０１１Ω／□以下である、ガスバリア性接着フィルム。
【請求項２】
前記保護フィルムが、基材フィルム（α）と帯電防止性粘着剤部分層とを有する積層フィルム（α）である、請求項１に記載のガスバリア性接着フィルム。
【請求項３】
前記ガスバリア層が、基材フィルム（β）とガスバリア性部分層とを有する積層フィルム（β）からなるものである、請求項１又は２に記載のガスバリア性接着フィルム。
【請求項４】
前記接着性樹脂層に含まれる接着性樹脂が、ポリオレフィン系接着性樹脂である、請求項１〜３のいずれかに記載のガスバリア性接着フィルム。
【請求項５】
前記剥離フィルムが、基材フィルム（γ）、帯電防止性部分層、及び剥離性部分層を有し、前記剥離性部分層が一方の最外層を構成する積層フィルム（γ）である、請求項１〜４のいずれかに記載のガスバリア性接着フィルム。
【請求項６】
電子部材用又は光学部材用の接着フィルムである、請求項１〜５のいずれかに記載のガスバリア性接着フィルム。
【請求項７】
請求項１〜６のいずれかに記載のガスバリア性接着フィルム由来のガスバリア層及び接着性樹脂層を備える電子部材又は光学部材。
【発明の詳細な説明】
【技術分野】
【０００１】
本発明は、帯電防止性に優れるガスバリア性接着フィルム、並びに、このガスバリア性接着フィルム由来のガスバリア層及び接着性樹脂層を備える電子部材及び光学部材に関する。
【背景技術】
【０００２】
近年、有機ＥＬ素子は、低電圧直流駆動による高輝度発光が可能な発光素子として注目されている。
しかし、有機ＥＬ素子には、時間の経過とともに、発光輝度、発光効率、発光均一性等の発光特性が低下し易いという問題があった。
この発光特性の低下の問題の原因として、酸素や水分等が有機ＥＬ素子の内部に浸入し、電極や有機層を劣化させることが考えられる。
そして、この問題の対処方法として、封止材を用いる方法が提案されている。
例えば、特許文献１には、基材フィルム上に、有機領域と無機領域を含むバリア層を有し、かつ、有機領域が設けられた側の最表面が接着層であるガスバリアフィルムを封止材として使用する、表示素子の封止方法が記載されている。【０００３】
また、特許文献２には、剥離フィルム／粘着剤層／ガスバリア層／剥離フィルムの層構造を有する積層フィルムが記載されている。
【先行技術文献】
【特許文献】
【０００４】
【特許文献１】特開２０１０−００６０３９号公報（ＵＳ２００９００６１２２３Ａ１）
【特許文献２】ＷＯ２０１３／０１８６０２号（ＵＳ２０１４／０１７８６２２Ａ１）
【発明の概要】
【発明が解決しようとする課題】
【０００５】
特許文献２に記載されるような剥離フィルムを有する積層フィルムを使用する際、剥離フィルムは所定の段階で剥離除去される。
しかしながら、ガスバリア層を有するフィルムは帯電し易い傾向があるため、剥離フィルムを剥離除去した後のガスバリア性接着フィルムが帯電し、有機ＥＬ素子に悪影響を与えたり、ガスバリア性接着フィルムにたわみが生じ、貼付作業を妨げたりすることがあった。
したがって、帯電防止性に優れるガスバリア性接着フィルムが要望されていた。【０００６】
本発明は、上記実情に鑑みてなされたものであり、帯電防止性に優れるガスバリア性接着フィルム、並びに、このガスバリア性接着フィルム由来のガスバリア層及び接着性樹脂層を備える電子部材及び光学部材を提供することを目的とする。
【課題を解決するための手段】
【０００７】
本発明者らは上記課題を解決すべく、保護フィルム／ガスバリア層からなるガスバリア性ユニットと、接着性樹脂層／剥離フィルムからなる接着性ユニットとを有し、前記接着性ユニットとガスバリア性ユニットとが、前記接着性ユニットの接着性樹脂層と、前記ガスバリア性ユニットのガスバリア層とが対向するように、直接又はその他の層を介して、積層されてなり、前記保護フィルムと前記剥離フィルムがそれぞれ最外層を構成するガスバリア性接着フィルムについて鋭意検討した。
その結果、保護フィルムと剥離フィルムの特定の面の表面抵抗率を低くする（特定値以下にする）ことにより、帯電防止性に優れ、対象物に貼付する際の作業を効率よく行うことができるガスバリア性接着フィルムが得られることを見出し、本発明を完成するに至った。【０００８】
かくして本発明によれば、下記〔１〕〜〔６〕のガスバリア性接着フィルム、並びに（７）の電子部材及び光学部材が提供される。【０００９】
〔１〕保護フィルム／ガスバリア層からなるガスバリア性ユニットと、接着性樹脂層／剥離フィルムからなる接着性ユニットとを有し、前記接着性樹脂層が、前記ガスバリア層上に、直接又はその他の層を介して積層されてなり、前記保護フィルムと前記剥離フィルムがそれぞれ最外層を構成するガスバリア性接着フィルムであって、前記保護フィルムの、ガスバリア層側の表面の表面抵抗率が、５．０×１０１１Ω／□以下であり、前記剥離フィルムの、少なくともどちらか一方の表面の表面抵抗率が、５．０×１０１１Ω／□以下である、ガスバリア性接着フィルム。
〔２〕前記保護フィルムが、基材フィルム（α）と帯電防止性粘着剤部分層とを有する積層フィルム（α）である、〔１〕に記載のガスバリア性接着フィルム。
〔３〕前記ガスバリア層が、基材フィルム（β）とガスバリア性部分層とを有する積層フィルム（β）からなるものである、〔１〕又は〔２〕に記載のガスバリア性接着フィルム。
〔４〕前記接着性樹脂層に含まれる接着性樹脂が、ポリオレフィン系接着性樹脂である、〔１〕〜〔３〕のいずれかに記載のガスバリア性接着フィルム。
〔５〕前記剥離フィルムが、基材フィルム（γ）、帯電防止性部分層、及び剥離性部分層を有し、前記剥離性部分層が一方の最外層を構成する積層フィルム（γ）である、〔１〕〜〔４〕のいずれかに記載のガスバリア性接着フィルム。
〔６〕電子部材用又は光学部材用の接着フィルムである、〔１〕〜〔５〕のいずれかに記載のガスバリア性接着フィルム。
〔７〕前記〔１〕〜〔６〕のいずれかに記載のガスバリア性接着フィルム由来のガスバリア層及び接着性樹脂層を備える電子部材又は光学部材。
【発明の効果】
【００１０】
本発明によれば、帯電防止性に優れるガスバリア性接着フィルム、並びに、このガスバリア性接着フィルム由来のガスバリア層及び接着性樹脂層を備える電子部材及び光学部材が提供される。
【図面の簡単な説明】
【００１１】
【図１】本発明のガスバリア性接着フィルムの層構造を表す模式図である。
【図２】本発明のガスバリア性接着フィルムの層構造を表す模式図である。
【図３】製造例７〜１０で得られた剥離フィルム（１）〜（４）の層構造を表す模式図である。
【図４】製造例１１〜１４で得られた剥離フィルム付保護フィルム（１）〜（４）の層構造を表す模式図である。
【図５】実施例１、２で得られたガスバリア性接着フィルム（１）、（２）の層構造を表す模式図である。
【図６】実施例３、４で得られたガスバリア性接着フィルム（３）、（４）の層構造を表す模式図である。
【図７】実施例５、６で得られたガスバリア性接着フィルム（５）、（６）の層構造を表す模式図である。
【図８】比較例１、２で得られたガスバリア性接着フィルム（７）、（８）の層構造を表す模式図である。
【図９】比較例３、４で得られたガスバリア性接着フィルム（９）、（１０）の層構造を表す模式図である。
【発明を実施するための形態】
【００１２】
以下、本発明を、１）ガスバリア性接着フィルム、並びに、２）電子部材及び光学部材、に項分けして詳細に説明する。
【００１３】
１）ガスバリア性接着フィルム
本発明のガスバリア性接着フィルムは、保護フィルム／ガスバリア層からなるガスバリア性ユニットと、接着性樹脂層／剥離フィルムからなる接着性ユニットとを有し、前記接着性樹脂層が、前記ガスバリア層上に、直接又はその他の層を介して積層されてなり、前記保護フィルムと前記剥離フィルムがそれぞれ最外層を構成するガスバリア性接着フィルムであって、前記保護フィルムの、ガスバリア層側の表面の表面抵抗率が、５．０×１０１１Ω／□以下であり、前記剥離フィルムの、少なくともどちらか一方の表面の表面抵抗率が、５．０×１０１１Ω／□以下であることを特徴とするものである。
なお、本明細書において「フィルム」には、短冊状のもののみならず、長尺状（帯状）のものも含まれる。
「長尺状」とは、フィルムの幅方向に対して、少なくとも５倍程度以上の長さを有するものをいい、好ましくは１０倍もしくはそれ以上の長さを有し、具体的にはロール状に巻回されて保管又は運搬される程度の長さを有する形状をいう。
【００１４】
本発明のガスバリア性接着フィルムを構成する、保護フィルム、ガスバリア層、接着性樹脂層、剥離フィルムが、多層構造を有する場合、保護フィルム、ガスバリア層、接着性樹脂層、剥離フィルムを構成する層を表すときに、「部分層」ということがある。
【００１５】
〔保護フィルム〕
ガスバリア性ユニット中の保護フィルムは、剥離フィルムの一種であって、ガスバリア性接着フィルムの運搬及び保管時にガスバリア層を保護するためのフィルムであり、最終的には剥離除去されるものである。
【００１６】
保護フィルムの、ガスバリア層側の表面（ガスバリア性接着フィルムにおいて、ガスバリア層と接する面。以下、「表面（Ａ）」ということがある。）の表面抵抗率は、５．０×１０１１Ω／□以下であり、好ましくは、１．０×１０６Ω／□以上５．０×１０１１Ω／□以下である。表面（Ａ）の表面抵抗率を５．０×１０１１Ω／□以下にすることで、保護フィルムを剥離した後において、ガスバリア層表面の帯電量を小さくすることができる。
表面抵抗率は、実施例に記載された方法により測定することができる(以下にて同じ)。
また、「Ω／□」(オームパースクエア)は、単位面積当たりの抵抗値である(以下にて同じ)。
【００１７】
保護フィルムの、もう一方の表面（ガスバリア性接着フィルムにおいて、外部に露出した面。以下、「表面（Ｂ）」ということがある。）の表面抵抗率は、１．０×１０６Ω／□以上５．０×１０１１Ω／□以下が好ましく、１．０×１０６Ω／□以上５．０×１０１0Ω／□以下がより好ましい。
表面（Ｂ）の表面抵抗率が１．０×１０６Ω／□以上５．０×１０１１Ω／□以下のガスバリア性接着フィルムは、複数のガスバリア性接着フィルムが重ねられている場合や、ロール状に巻かれている場合において、ガスバリア性接着フィルム同士を剥がし易いものであるため、作業性により優れる。
【００１８】
保護フィルムの厚みは、通常、１〜３００μｍ、好ましくは１０〜２００μｍ、より好ましくは２０〜１００μｍである。
保護フィルムの層構造は特に限定されない。保護フィルムは単層構造を有するものであってもよいし、多層構造を有するものであってもよい。
目的の特性を有する保護フィルムが得られ易いことから、保護フィルムとしては多層構造を有するものが好ましい。
【００１９】
多層構造を有する保護フィルムとしては、基材フィルム（以下、保護フィルムを構成する基材フィルムを、「基材フィルム（α）」という。）と帯電防止性粘着剤部分層とを有する積層フィルム（以下、この積層フィルムを、「積層フィルム（α）」という。）が挙げられる。
【００２０】
基材フィルム（α）としては、グラシン紙、コート紙、上質紙等の紙基材；これらの紙基材にポリエチレンやポリプロピレン等の熱可塑性樹脂をラミネートしたラミネート紙；上記紙基材に、セルロース、デンプン、ポリビニルアルコール、アクリル−スチレン樹脂等で目止め処理を行った基材；樹脂フィルム；等が挙げられる。
これらの中でも、取扱いが容易であることから樹脂フィルムが好ましい。
【００２１】
樹脂フィルムの樹脂成分としては、ポリイミド、ポリアミド、ポリアミドイミド、ポリフェニレンエーテル、ポリエーテルケトン、ポリエーテルエーテルケトン、ポリオレフィン、ポリエステル、ポリカーボネート、ポリスルホン、ポリエーテルスルホン、ポリフェニレンスルフィド、アクリル系樹脂、シクロオレフィン系ポリマー、芳香族系重合体等が挙げられる。
これらの樹脂成分は、一種単独で、あるいは二種以上を組み合わせて用いることができる。
【００２２】
基材フィルム（α）の厚みは、特に限定されない。基材フィルム（α）の厚みは、通常、３００μｍ以下、好ましくは１０〜２００μｍである。
基材フィルム（α）は、帯電防止剤を含有していてもよく、含有していなくてもよいが、帯電防止剤を含有するものが好ましい。基材フィルム（α）が帯電防止剤を含有することで、表面（Ｂ）の表面抵抗率が低い保護フィルムが得られ易くなる。
【００２３】
帯電防止剤は、基材フィルム（α）に帯電防止性を付与し得るものであればよく、特に限定されない。
帯電防止剤としては、イオン導電剤、イオン性液体、界面活性剤、導電性高分子等が挙げられる。
【００２４】
イオン導電剤としては、アルカリ金属塩とアルキレンオキサイド鎖を有するポリエーテル化合物を含むイオン導電剤が挙げられる。
アルカリ金属塩としては、Ｌｉ＋、Ｎａ＋、Ｋ＋等のカチオンと、Ｃｌ−、Ｂｒ−、Ｉ−、ＢＦ４−、ＰＦ６−、ＳＣＮ−、ＣｌＯ４−、ＣＦ３ＳＯ３−、（ＣＦ３ＳＯ２）Ｎ−、（ＣＦ３ＳＯ２）Ｃ−等のアニオンから構成される金属塩が挙げられる。これらの中でも、ＬｉＢｒ、ＬｉＩ、ＬｉＢＦ４、ＬｉＰＦ６、ＬｉＳＣＮ、ＬｉＣｌＯ４、ＬｉＣＦ３ＳＯ３、Ｌｉ（ＣＦ３ＳＯ２）Ｎ、Ｌｉ（ＣＦ３ＳＯ２）Ｃ等のリチウム塩が好ましい。
【００２５】
ポリエーテル化合物としては、ポリエーテルポリオールやポリエステルポリオールが挙げられる。ポリエーテル化合物は、２５℃で液体のものが好ましい。
ポリエーテルポリオールとしては、ポリエチレングリコール、ポリプロピレングリコール、ポリテトラメチレンエーテルグリコールおよびこれらの誘導体が挙げられる。
【００２６】
ポリエステルポリオールとしては、酸成分と、グリコール成分又はポリオール成分との反応物や、ラクトン類の開環重合反応物が挙げられる。
酸成分としてはテレフタル酸、アジピン酸、アゼライン酸、セバチン酸、無水フタル酸、イソフタル酸、トリメリット酸等が挙げられる。
グリコール成分としては、エチレングリコール、プロピレングリコール、ジエチレングリコール、ブチレングリコール、１，６−ヘキサングリコール、３−メチル−１，５−ペンタンジオール、３，３’−ジメチロールヘプタン、ポリオキシエチレングリコール、ポリオキシプロピレングリコール、１，４−ブタンジオール、ネオペンチルグリコール、ブチルエチルペンタンジオール等が挙げられる。
ポリオール成分としては、グリセリン、トリメチロールプロパン、ペンタエリスリトール等が挙げられる。
ラクトン類としては、ポリカプロラクトン、ポリ（β−メチル−γ−バレロラクトン）、ポリバレロラクトン等が挙げられる。
【００２７】
また、ポリエーテル化合物として、特開平６−３１３８０７号公報に開示された、側鎖にアルキレンオキサイド鎖を有するオルガノポリシロキサンを使用することができる。
【００２８】
イオン性液体とは、２５℃で液状のイオン性化合物をいう。
イオン性液体としては、含窒素オニウム塩、含硫黄オニウム塩及び含リンオニウム塩が挙げられる。
【００２９】
イオン性液体を構成するカチオンとしては、分子内にヘテロ環を有するカチオンや、分子内にヘテロ環を有しないカチオンが挙げられる。
分子内にヘテロ環を有するカチオンとしては、ヘテロ環内に窒素原子を１つ有するカチオン（以下、「カチオン（Ａ）」ということがある。）、ヘテロ環内に窒素原子を２つ有するカチオン（ただし、２つの窒素原子は隣接していない。以下、「カチオン（Ｂ）」ということがある。）、ヘテロ環内に窒素原子を２つ有するカチオン（ただし、２つの窒素原子は隣接している。以下、「カチオン（Ｃ）」ということがある。）
【００３０】
カチオン（Ａ）としては、ピリジニウムカチオン、ピペリジニウムカチオン、ピロリジニウムカチオン、ピロリン骨格を有するカチオン、ピロール骨格を有するカチオンなどが挙げられる。これらの具体例としては、１−エチルピリジニウムカチオン、１−ブチルピリジニウムカチオン、１−へキシルピリジニウムカチオン、１−ブチル−３−メチルピリジニウムカチオン、１−ブチル−４−メチルピリジニウムカチオン、１−へキシル−３−メチルピリジニウムカチオン、１−ブチル−３，４−ジメチルピリジニウムカチオン、１，１−ジメチルピロリジニウムカチオン、１−エチル−１−メチルピロリジニウムカチオン、１−メチル−１−プロピルピロリジニウムカチオン、２−メチル−１−ピロリンカチオン、１−エチル−２−フェニルインドールカチオン、１，２−ジメチルインドールカチオン及び１−エチルカルバゾールカチオン等が挙げられる。
【００３１】
カチオン（Ｂ）としては、イミダゾリウムカチオン、テトラヒドロピリミジニウムカチオン、ジヒドロピリミジニウムカチオン等が挙げられる。これらの具体例としては、１，３−ジメチルイミダゾリウムカチオン、１，３−ジエチルイミダゾリウムカチオン、１−エチル−３−メチルイミダゾリウムカチオン、１−ブチル−３−メチルイミダゾリウムカチオン、１−へキシル−３−メチルイミダゾリウムカチオン、１−オクチル−３−メチルイミダゾリウムカチオン、１−デシル−３−メチルイミダゾリウムカチオン、１−ドデシル−３−メチルイミダゾリウムカチオン、１−テトラデシル−３−メチルイミダゾリウムカチオン、１，２−ジメチル−３−プロピルイミダゾリウムカチオン、１−エチル−２，３−ジメチルイミダゾリウムカチオン、１−ブチル−２，３−ジメチルイミダゾリウムカチオン、１−へキシル−２，３−ジメチルイミダゾリウムカチオン、１，３−ジメチル−１，４，５，６−テトラヒドロピリミジニウムカチオン、１，２，３−トリメチル−１，４，５，６−テトラヒドロピリミジニウムカチオン、１，２，３，４−テトラメチル−１，４，５，６−テトラヒドロピリミジニウムカチオン、１，２，３，５−テトラメチル−１，４，５，６−テトラヒドロピリミジニウムカチオン、１，３−ジメチル−１，４−ジヒドロピリミジニウムカチオン、１，３−ジメチル−１，６−ジヒドロピリミジニウムカチオン、１，２，３−トリメチル−１，４−ジヒドロピリミジニウムカチオン、１，２，３−トリメチル−１，６−ジヒドロピリミジニウムカチオン、１，２，３，４−テトラメチル−１，４−ジヒドロピリミジニウムカチオン及び１，２，３，４−テトラメチル−１，６−ジヒドロピリミジニウムカチオン等が挙げられる。
【００３２】
カチオン（Ｃ）としては、ピラゾリウムカチオン、ピラゾリニウムカチオン等が挙げられる。これらの具体例としては、１−メチルピラゾリウムカチオン、３−メチルピラゾリウムカチオン及び１−エチル−２−メチルピラゾリニウムカチオン等が挙げられる。
【００３３】
分子内にヘテロ環を有しないカチオンとしては、テトラアルキルアンモニウムカチオン、トリアルキルスルホニウムカチオン、テトラアルキルホスホニウムカチオンや、上記アルキル基の一部がアルケニル基、アルコキシル基、エポキシ基等に置換されたもの等が挙げられる。
これらの具体例としては、テトラメチルアンモニウムカチオン、テトラエチルアンモニウムカチオン、テトラブチルアンモニウムカチオン、テトラヘキシルアンモニウムカチオン、
トリメチルヘプチルアンモニウムカチオン、トリメチルデシルアンモニウムカチオン、トリエチルメチルアンモニウムカチオン、トリエチルプロピルアンモニウムカチオン、トリエチルペンチルアンモニウムカチオン、トリエチルヘプチルアンモニウムカチオン、トリブチルエチルアンモニウムカチオン、トリオクチルメチルアンモニウムカチオン、
【００３４】
Ｎ，Ｎ−ジメチル−Ｎ，Ｎ−ジプロピルアンモニウムカチオン、Ｎ，Ｎ−ジメチル−Ｎ，Ｎ−ジヘキシルアンモニウムカチオン、Ｎ，Ｎ−ジプロピル−Ｎ，Ｎ−ジヘキシルアンモニウムカチオン、
Ｎ，Ｎ−ジメチル−Ｎ−エチル−Ｎ−プロピルアンモニウムカチオン、Ｎ，Ｎ−ジメチル−Ｎ−エチル−Ｎ−ブチルアンモニウムカチオン、Ｎ，Ｎ−ジメチル−Ｎ−エチル−Ｎ−ペンチルアンモニウムカチオン、Ｎ，Ｎ−ジメチル−Ｎ−エチル−Ｎ−ヘキシルアンモニウムカチオン、Ｎ，Ｎ−ジメチル−Ｎ−エチル−Ｎ−ヘプチルアンモニウムカチオン、Ｎ，Ｎ−ジメチル−Ｎ−エチル−Ｎ−ノニルアンモニウムカチオン、Ｎ，Ｎ−ジメチル−Ｎ−プロピル−Ｎ−ブチルアンモニウムカチオン、Ｎ，Ｎ−ジメチル−Ｎ−プロピル−Ｎ−ペンチルアンモニウムカチオン、Ｎ，Ｎ−ジメチル−Ｎ−プロピル−Ｎ−ヘキシルアンモニウムカチオン、Ｎ，Ｎ−ジメチル−Ｎ−プロピル−Ｎ−ヘプチルアンモニウムカチオン、Ｎ，Ｎ−ジメチル−Ｎ−ブチル−Ｎ−ヘキシルアンモニウムカチオン、Ｎ，Ｎ−ジメチル−Ｎ−ブチル−Ｎ−ヘプチルアンモニウムカチオン、Ｎ，Ｎ−ジメチル−Ｎ−ペンチル−Ｎ−ヘキシルアンモニウムカチオン、Ｎ，Ｎ−ジエチル−Ｎ−メチル−Ｎ−プロピルアンモニウムカチオン、Ｎ，Ｎ−ジエチル−Ｎ−メチル−Ｎ−ペンチルアンモニウムカチオン、Ｎ，Ｎ−ジエチル−Ｎ−メチル−Ｎ−ヘプチルアンモニウムカチオン、Ｎ，Ｎ−ジエチル−Ｎ−プロピル−Ｎ−ペンチルアンモニウムカチオン、Ｎ，Ｎ−ジプロピル−Ｎ−メチル−Ｎ−エチルアンモニウムカチオン、Ｎ，Ｎ−ジプロピル−Ｎ−メチル−Ｎ−ペンチルアンモニウムカチオン、Ｎ，Ｎ−ジプロピル−Ｎ−ブチル−Ｎ−ヘキシルアンモニウムカチオン、Ｎ，Ｎ−ジブチル−Ｎ−メチル−Ｎ−ペンチルアンモニウムカチオン、Ｎ，Ｎ−ジブチル−Ｎ−メチル−Ｎ−ヘキシルアンモニウムカチオン、
Ｎ−メチル−Ｎ−エチル−Ｎ−プロピル−Ｎ−ペンチルアンモニウムカチオン、
ジアリルジメチルアンモニウムカチオン、Ｎ，Ｎ−ジエチル−Ｎ−メチル−Ｎ−（２−メトキシエチル）アンモニウムカチオン、グリシジルトリメチルアンモニウムカチオン等のアンモニウムイオン；
【００３５】
トリメチルスルホニウムカチオン、トリエチルスルホニウムカチオン、トリブチルスルホニウムカチオン、トリヘキシルスルホニウムカチオン、
ジメチルデシルスルホニウムカチオン、ジエチルメチルスルホニウムカチオン、ジブチルエチルスルホニウムカチオン等のスルホニウムカチオン；
【００３６】
テトラメチルホスホニウムカチオン、テトラエチルホスホニウムカチオン、テトラブチルホスホニウムカチオン、テトラヘキシルホスホニウムカチオン、
トリメチルデシルホスホニウムカチオン、トリエチルメチルホスホニウムカチオン、トリブチルエチルホスホニウムカチオン等のホスホニウムカチオン；等が挙げられる。
【００３７】
イオン性液体を構成するアニオンとしては、塩がイオン性液体になるものであれば特に限定されない。アニオンとしては、Ｃｌ−、Ｂｒ−、Ｉ−、ＡｌＣｌ４−、Ａｌ２Ｃｌ７−、ＢＦ４−、ＰＦ６−、ＣｌＯ４−、ＮＯ３−、ＣＨ３ＣＯＯ−、ＣＦ３ＣＯＯ−、ＣＨ３ＳＯ３−、ＣＦ３ＳＯ３−、（ＣＦ３ＳＯ２）２Ｎ−、（ＣＦ３ＳＯ２）３Ｃ−、ＡｓＦ６−、ＳｂＦ６−、ＮｂＦ６−、ＴａＦ６−、Ｆ（ＨＦ）ｎ−、（ＣＮ）２Ｎ−、Ｃ４Ｆ９ＳＯ３−、（Ｃ２Ｆ５ＳＯ２）２Ｎ−、Ｃ３Ｆ７ＣＯＯ−、（ＣＦ３ＳＯ２）（ＣＦ３ＣＯ）Ｎ−等が挙げられる。
【００３８】
イオン性液体としては、１−ブチルピリジニウムテトラフルオロボレート、１−ブチルピリジニウムヘキサフルオロホスフェート、１−ブチル−３−メチルピリジニウムテトラフルオロボレート、１−ブチル−３−メチルピリジニウムトリフルオロメタンスルホネート、１−ブチル−３−メチルピリジニウムビス（トリフルオロメタンスルホニル）イミド、１−ブチル−３−メチルピリジニウムビス（ペンタフルオロエタンスルホニル）イミド、１−へキシルピリジニウムテトラフルオロボレート、２−メチル−１−ピロリンテトラフルオロボレート、１−エチル−２−フェニルインドールテトラフルオロボレート、１，２−ジメチルインドールテトラフルオロボレート、１−エチルカルバゾールテトラフルオロボレート、１−エチル−３−メチルイミダゾリウムテトラフルオロボレート、１−エチル−３−メチルイミダゾリウムアセテート、１−エチル−３−メチルイミダゾリウムトリフルオロアセテート、１−エチル−３−メチルイミダゾリウムヘプタフルオロブチレート、１−エチル−３−メチルイミダゾリウムトリフルオロメタンスルホネート、１−エチル−３−メチルイミダゾリウムペルフルオロブタンスルホネート、１−エチル−３−メチルイミダゾリウムジシアナミド、１−エチル−３−メチルイミダゾリウムビス（トリフルオロメタンスルホニル）イミド、１−エチル−３−メチルイミダゾリウムビス（ペンタフルオロエタンスルホニル）イミド、１−エチル−３−メチルイミダゾリウムトリス（トリフルオロメタンスルホニル）イミド、
【００３９】
１−ブチル−３−メチルイミダゾリウムテトラフルオロボレート、１−ブチル−３−メチルイミダゾリウムヘキサフルオロホスフェート、１−ブチル−３−メチルイミダゾリウムトリフルオロアセテート、１−ブチル−３−メチルイミダゾリウムヘプタフルオロブチレート、１−ブチル−３−メチルイミダゾリウムトリフルオロメタンスルホネート、１−ブチル−３−メチルイミダゾリウムペルフルオロブタンスルホネート、１−ブチル−３−メチルイミダゾリウムビス（トリフルオロメタンスルホニル）イミド、１−へキシル−３−メチルイミダゾリウムブロミド、１−へキシル−３−メチルイミダゾリウムクロライド、１−へキシル−３−メチルイミダゾリウムテトラフルオロボレート、１−へキシル−３−メチルイミダゾリウムヘキサフルオロホスフェート、１−へキシル−３−メチルイミダゾリウムトリフルオロメタンスルホネート、１−オクチル−３−メチルイミダゾリウムテトラフルオロボレート、１−オクチル−３−メチルイミダゾリウムヘキサフルオロホスフェート、１−へキシル−２，３−ジメチルイミダゾリウムテトラフルオロボレート、１，２−ジメチル−３−プロピルイミダゾリウムビス（トリフルオロメタンスルホニル）イミド、１−メチルピラゾリウムテトラフルオロボレート、３−メチルピラゾリウムテトラフルオロボレート、テトラヘキシルアンモニウムビス（トリフルオロメタンスルホニル）イミド、ジアリルジメチルアンモニウムテトラフルオロボレート、ジアリルジメチルアンモニウムトリフルオロメタンスルホネート、ジアリルジメチルアンモニウムビス（トリフルオロメタンスルホニル）イミド、ジアリルジメチルアンモニウムビス（ペンタフルオロエタンスルホニル）イミド、Ｎ，Ｎ―ジエチル―Ｎ―メチル―Ｎ−（２−メトキシエチル）アンモニウムテトラフルオロボレート、Ｎ，Ｎ―ジエチル―Ｎ―メチル―Ｎ−（２−メトキシエチル）アンモニウムトリフルオロメタンスルホネート、Ｎ，Ｎ―ジエチル―Ｎ―メチル―Ｎ−（２−メトキシエチル）アンモニウムビス（トリフルオロメタンスルホニル）イミド、Ｎ，Ｎ―ジエチル―Ｎ―メチル―Ｎ−（２−メトキシエチル）アンモニウムビス（ペンタフルオロエタンスルホニル）イミド、グリシジルトリメチルアンモニウムトリフルオロメタンスルホネート、
【００４０】
グリシジルトリメチルアンモニウムビス（トリフルオロメタンスルホニル）イミド、グリシジルトリメチルアンモニウムビス（ペンタフルオロエタンスルホニル）イミド、１−ブチルピリジニウム（トリフルオロメタンスルホニル）トリフルオロアセトアミド、１−ブチル−３−メチルピリジニウム（トリフルオロメタンスルホニル）トリフルオロアセトアミド、１−エチル−３−メチルイミダゾリウム（トリフルオロメタンスルホニル）トリフルオロアセトアミド、ジアリルジメチルアンモニウム（トリフルオロメタンスルホニル）トリフルオロアセトアミド、グリシジルトリメチルアンモニウム（トリフルオロメタンスルホニル）トリフルオロアセトアミド、Ｎ，Ｎ−ジメチル−Ｎ−エチル−Ｎ−プロピルアンモニウムビス（トリフルオロメタンスルホニル）イミド、Ｎ，Ｎ−ジメチル−Ｎ−エチル−Ｎ−ブチルアンモニウムビス（トリフルオロメタンスルホニル）イミド、Ｎ，Ｎ−ジメチル−Ｎ−エチル−Ｎ−ペンチルアンモニウムビス（トリフルオロメタンスルホニル）イミド、Ｎ，Ｎ−ジメチル−Ｎ−エチル−Ｎ−へキシルアンモニウムビス（トリフルオロメタンスルホニル）イミド、Ｎ，Ｎ−ジメチル−Ｎ−エチル−Ｎ−ヘプチルアンモニウムビス（トリフルオロメタンスルホニル）イミド、Ｎ，Ｎ−ジメチル−Ｎ−エチル−Ｎ−ノニルアンモニウムビス（トリフルオロメタンスルホニル）イミド、Ｎ，Ｎ−ジメチル−Ｎ，Ｎ−ジプロピルアンモニウムビス（トリフルオロメタンスルホニル）イミド、Ｎ，Ｎ−ジメチル−Ｎ−プロピル−Ｎ−ブチルアンモニウムビス（トリフルオロメタンスルホニル）イミド、Ｎ，Ｎ−ジメチル−Ｎ−プロピル−Ｎ−ペンチルアンモニウムビス（トリフルオロメタンスルホニル）イミド、Ｎ，Ｎ−ジメチル−Ｎ−プロピル−Ｎ−ヘキシルアンモニウムビス（トリフルオロメタンスルホニル）イミド、
【００４１】
Ｎ，Ｎ−ジメチル−Ｎ−プロピル−Ｎ−ヘプチルアンモニウムビス（トリフルオロメタンスルホニル）イミド、Ｎ，Ｎ−ジメチル−Ｎ−ブチル−Ｎ−ヘキシルアンモニウムビス（トリフルオロメタンスルホニル）イミド、Ｎ，Ｎ−ジメチル−Ｎ−ブチル−Ｎ−ヘプチルアンモニウムビス（トリフルオロメタンスルホニル）イミド、Ｎ，Ｎ−ジメチル−Ｎ−ペンチル−Ｎ−ヘキシルアンモニウムビス（トリフルオロメタンスルホニル）イミド、Ｎ，Ｎ−ジメチル−Ｎ，Ｎ−ジヘキシルアンモニウムビス（トリフルオロメタンスルホニル）イミド、トリメチルヘプチルアンモニウムビス（トリフルオロメタンスルホニル）イミド、Ｎ，Ｎ−ジエチル−Ｎ−メチル−Ｎ−プロピルアンモニウムビス（トリフルオロメタンスルホニル）イミド、Ｎ，Ｎ−ジエチル−Ｎ−メチル−Ｎ−ペンチルアンモニウムビス（トリフルオロメタンスルホニル）イミド、Ｎ，Ｎ−ジエチル−Ｎ−メチル−Ｎ−ヘプチルアンモニウムビス（トリフルオロメタンスルホニル）イミド、Ｎ，Ｎ−ジエチル−Ｎ−プロピル−Ｎ−ペンチルアンモニウムビス（トリフルオロメタンスルホニル）イミド、トリエチルプロピルアンモニウムビス（トリフルオロメタンスルホニル）イミド、トリエチルペンチルアンモニウムビス（トリフルオロメタンスルホニル）イミド、トリエチルヘプチルアンモニウムビス（トリフルオロメタンスルホニル）イミド、Ｎ，Ｎ−ジプロピル−Ｎ−メチル−Ｎ−エチルアンモニウムビス（トリフルオロメタンスルホニル）イミド、Ｎ，Ｎ−ジプロピル−Ｎ−メチル−Ｎ−ペンチルアンモニウムビス（トリフルオロメタンスルホニル）イミド、Ｎ，Ｎ−ジプロピル−Ｎ−ブチル−Ｎ−へキシルアンモニウムビス（トリフルオロメタンスルホニル）イミド、Ｎ，Ｎ−ジプロピル−Ｎ，Ｎ−ジヘキシルアンモニウムビス（トリフルオロメタンスルホニル）イミド、Ｎ，Ｎ−ジブチル−Ｎ−メチル−Ｎ−ペンチルアンモニウムビス（トリフルオロメタンスルホニル）イミド、Ｎ，Ｎ−ジブチル−Ｎ−メチル−Ｎ−ヘキシルアンモニウムビス（トリフルオロメタンスルホニル）イミド、トリオクチルメチルアンモニウムビス（トリフルオロメタンスルホニル）イミド、Ｎ−メチル−Ｎ−エチル−Ｎ−プロピル−Ｎ−ペンチルアンモニウムビス（トリフルオロメタンスルホニル）イミド等が挙げられる
【００４２】
界面活性剤としては、グリセリン脂肪酸エステル類、ソルビタン脂肪酸エステル類、ポリオキシエチレンアルキルアミン脂肪酸エステル類、ポリオキシエチレンアルキルアミン類、Ｎ−ヒドロキシエチル−Ｎ−２−ヒドロキシアルキルアミン類、アルキルジエタノールアミド類などのノニオン系界面活性剤；
アルキルホスフェート塩類、アルキルスルホン酸塩類及びアルキルベンゼンスルホン酸塩類等のアニオン系界面活性剤；
４級アンモニウム塩類、アミド４級アンモニウム塩類等のカチオン系界面活性剤；
アルキルベタイン類、アルキルイミダゾリニウムベタイン類等の両性系界面活性剤；等が挙げられる。
【００４３】
導電性高分子としては、ポリチオフェン、ＰＥＤＯＴ−ＰＳＳ（ポリ（３，４−エチレンジオキシチオフェン）−ポリ（スチレンスルホン酸））、ポリアニリン、ポリピロール、ポリキノキサリン等が挙げられる。これらの中でも、ポリチオフェン、及びＰＥＤＯＴ−ＰＳＳが好ましい。
本発明において、帯電防止剤は、は一種単独で、あるいは二種以上を組み合わせて用いることができる。
【００４４】
基材フィルム（α）に含まれる帯電防止剤の含有量は特に限定されず、目的の帯電防止性に応じて適宜決定することができる。
【００４５】
帯電防止性粘着剤部分層は粘着性及び帯電防止性を有する層であり、基材フィルム（α）上に、直接又はその他の層を介して積層される層である。
保護フィルム中に帯電防止性粘着剤部分層を設けることで、ガスバリア層を効率よく保護することができる。さらに、保護フィルムの表面（Ａ）の表面抵抗率を、容易に５．０×１０１１Ω／□以下にすることができる。
【００４６】
帯電防止性粘着剤部分層の厚みは特に限定されない。帯電防止性粘着剤部分層の厚みは、通常、２００μｍ以下、好ましくは５〜１００μｍ、より好ましくは１０〜５０μｍである。
【００４７】
帯電防止性粘着剤部分層としては、粘着性樹脂成分と帯電防止剤とを含有する層が挙げられる。
粘着性樹脂成分は、適度な粘着性と剥離性を有するものであれば、特に限定されない。
かかる樹脂成分としては、例えば、アクリル系樹脂、ウレタン系樹脂、シリコーン系樹脂、ゴム系樹脂、ポリエステル系樹脂等が挙げられる。
【００４８】
これらの中でも、適度な粘着性と剥離性を有することからアクリル系樹脂が好ましい。
アクリル系樹脂としては、炭素数１〜２０のアルキル基を有するアルキル（メタ）アクリレート由来の繰り返し単位と、官能基含有モノマー由来の繰り返し単位を有するアクリル系共重合体が挙げられる。
【００４９】
炭素数１〜２０のアルキル基を有するアルキル（メタ）アクリレートとしては、メチル（メタ）アクリレート、エチル（メタ）アクリレート、プロピル（メタ）アクリレート、ｎ−ブチル（メタ）アクリレート、２−エチルヘキシル（メタ）アクリレート、ラウリル（メタ）アクリレート、トリデシル（メタ）アクリレート、およびステアリル（メタ）アクリレート等が挙げられる。
【００５０】
官能基含有モノマーとしては、ヒドロキシ基含有モノマー、カルボキシ基含有モノマー、エポキシ基含有モノマー、アミノ基含有物モノマー、シアノ基含有モノマー、ケト基含有モノマー、アルコキシシリル基含有モノマー等が挙げられる。これらの中でも、官能基含有モノマーとしては、ヒドロキシ基含有モノマー、カルボキシ基含有モノマーが好ましい。
ヒドロキシ基含有モノマーとしては、２−ヒドロキシエチル（メタ）アクリレート、２−ヒドロキシプロピル（メタ）アクリレート、２−ヒドロキシブチル（メタ）アクリレート、３−ヒドロキシブチル（メタ）アクリレート、４−ヒドロキシブチル（メタ）アクリレート等が挙げられる。
カルボキシ基含有モノマーとしては、（メタ）アクリル酸、マレイン酸、フマル酸、イタコン酸等が挙げられる。
【００５１】
帯電防止性粘着剤部分層は、架橋構造が形成されていてもよい。架橋構造は、架橋剤を用いる公知の方法により形成することができる。
【００５２】
帯電防止剤は、粘着剤に帯電防止性を付与し得るものであればよく、特に限定されない。
帯電防止剤としては、基材フィルム（α）中の帯電防止剤として示したものと同様のものが挙げられる。
帯電防止性粘着剤部分層に含まれる帯電防止剤の含有量は特に限定されず、目的の帯電防止性に応じて適宜決定することができる。帯電防止性粘着剤中の帯電防止剤の配合量は、粘着性樹脂１００質量部に対して０．０５〜１０質量部が好ましい。この配合量が０．０５質量部以上であると、帯電防止性能がよりよく発現される。一方、帯電防止剤の配合量が１０質量部以下であると、帯電防止性能と粘着剤の耐久性とのバランスがより良好となる。このような観点から、帯電防止剤の配合量は、０．０５〜５質量部が好ましく、０．０６〜３質量部がより好ましい。
【００５３】
帯電防止性粘着剤部分層は、粘着性樹脂成分、帯電防止剤に加えて、粘着付与剤等のその他の成分を含有するものであってもよい。
【００５４】
積層フィルム（α）は、基材フィルム（α）、帯電防止性粘着剤部分層以外の層を有していてもよい。このような層としては、帯電防止性部分層が挙げられる。
帯電防止性部分層としては、帯電防止剤を含有する層が挙げられる。この帯電防止剤としては、基材フィルム（α）中の帯電防止剤として示したものと同様のものが挙げられる。
帯電防止性部分層を有する積層フィルム（α）としては、帯電防止性粘着剤部分層／基材フィルム（α）／帯電防止性部分層、の層構造を有する積層フィルムが挙げられる。
【００５５】
積層フィルム（α）は、例えば、基材フィルム（α）上に、帯電防止剤等を含有する粘着剤塗布液を塗布し、得られた塗膜を乾燥することにより製造することができる。
塗布方法、乾燥方法は特に限定されず、公知の方法を適宜利用することができる。
また、帯電防止性部分層を有する積層フィルム（α）は、例えば、市販の帯電防止層付基材フィルムの表面に帯電防止性粘着剤部分層を形成することで効率よく製造することができる。
【００５６】
保護フィルムが、積層フィルム（α）である場合、保護フィルムの表面（Ａ）の表面抵抗率の観点から、帯電防止性粘着剤部分層が、ガスバリア層に接することが好ましい。
【００５７】
〔ガスバリア層〕
ガスバリア性ユニット中のガスバリア層は、ガスバリア性を有する層である。ガスバリア性とは、水蒸気等の気体の透過を抑制する性質をいう。
ガスバリア層の厚みは、通常、１〜３００μｍ、好ましくは１０〜２００ｎｍ、より好ましくは２０〜２００ｎｍである。
ガスバリア層の、温度４０℃、相対湿度９０％の雰囲気下における水蒸気透過率は、好ましくは０．１００ｇ／ｍ２／ｄａｙ以下、より好ましくは０．０５ｇ／ｍ２／ｄａｙ以下、さらに好ましくは０．０３ｇ／ｍ２／ｄａｙ以下である。下限値は特になく、小さいほど好ましいが、通常は０．００１ｇ／ｍ２／ｄａｙ以上である。
ガスバリア層の水蒸気等の透過率は、公知のガス透過率測定装置を使用して測定することができる。
【００５８】
ガスバリア層の層構造は特に限定されない。ガスバリア層は単層構造を有するものであってもよいし、多層構造を有するものであってもよい。
目的の特性を有するガスバリア層を形成し易いことから、ガスバリア層としては多層構造を有するものが好ましい。
【００５９】
単層構造を有するガスバリア層としては、例えば、後述する積層フィルム（β）におけるガスバリア性部分層と同様のものが挙げられる。
多層構造を有するガスバリア層としては、基材フィルム（以下、ガスバリア層を構成する基材フィルムを、「基材フィルム（β）」という。）とガスバリア性部分層とを有する積層フィルム（以下、この積層フィルムを、「積層フィルム（β）」という。）からなるものが挙げられる。
【００６０】
基材フィルム（β）の厚みは特に限定されない。基材フィルム（β）の厚みは、通常、０．５〜５００μｍ、好ましくは１〜１００μｍである。
【００６１】
基材フィルム（β）としては、通常、樹脂フィルムが用いられる。
樹脂フィルムの樹脂成分としては、ポリイミド、ポリアミド、ポリアミドイミド、ポリフェニレンエーテル、ポリエーテルケトン、ポリエーテルエーテルケトン、ポリオレフィン、ポリエステル、ポリカーボネート、ポリスルホン、ポリエーテルスルホン、ポリフェニレンスルフィド、アクリル系樹脂、シクロオレフィン系ポリマー、芳香族系重合体等が挙げられる。
【００６２】
これらの中でも、透明性により優れ、かつ、汎用性があることから、ポリエステル、ポリアミド又はシクロオレフィン系ポリマーが好ましく、ポリエステル又はシクロオレフィン系ポリマーがより好ましい。
【００６３】
ポリエステルとしては、ポリエチレンテレフタレート、ポリブチレンテレフタレート、ポリエチレンナフタレート、ポリアリレート等が挙げられ、ポリエチレンテレフタレートが好ましい。
ポリアミドとしては、全芳香族ポリアミド、ナイロン６、ナイロン６６、ナイロン共重合体等が挙げられる。
【００６４】
シクロオレフィン系ポリマーとしては、ノルボルネン系重合体、単環の環状オレフィン系重合体、環状共役ジエン系重合体、ビニル脂環式炭化水素重合体、及びこれらの水素化物が挙げられる。その具体例としては、アペル（三井化学社製のエチレン−シクロオレフィン共重合体）、アートン（ＪＳＲ社製のノルボルネン系重合体）、ゼオノア（日本ゼオン社製のノルボルネン系重合体）等が挙げられる。
【００６５】
樹脂フィルムは、各種添加剤を含有していてもよい。添加剤としては、紫外線吸収剤、帯電防止剤、安定剤、酸化防止剤、可塑剤、滑剤、着色顔料等が挙げられる。これらの添加剤の含有量は、目的に合わせて適宜決定すればよい。
【００６６】
樹脂フィルムは、樹脂成分及び所望により各種添加剤を含む樹脂組成物を調製し、これをフィルム状に成形することにより得ることができる。成形方法は特に限定されず、キャスト法や溶融押出法等の公知の方法を利用することができる。
【００６７】
積層フィルム（β）を構成するガスバリア性部分層としては、無機蒸着膜からなるガスバリア性部分層、ガスバリア性樹脂を含むガスバリア性部分層、高分子化合物を含む層（以下、「高分子層」ということがある。）の表面が改質されてなるガスバリア性部分層等が挙げられる。なお、この場合、ガスバリア性部分層とは、改質された領域のみを意味するのではなく、「改質された領域を含む高分子層」を意味する。
これらの中でも、薄く、ガスバリア性に優れる層を効率よく形成できることから、無機蒸着膜からなるガスバリア性部分層、又は高分子層の表面が改質されてなるガスバリア性部分層が好ましい。
【００６８】
無機蒸着膜としては、無機化合物や金属の蒸着膜が挙げられる。
無機化合物の蒸着膜の原料としては、酸化珪素、酸化アルミニウム、酸化マグネシウム、酸化亜鉛、酸化インジウム、酸化スズ等の無機酸化物；窒化ケイ素、窒化アルミニウム、窒化チタン等の無機窒化物；無機炭化物；無機硫化物；酸化窒化ケイ素等の無機酸化窒化物；無機酸化炭化物；無機窒化炭化物；無機酸化窒化炭化物等が挙げられる。
金属の蒸着膜の原料としては、アルミニウム、マグネシウム、亜鉛、及びスズ等が挙げられる。
これらは、１種単独で、あるいは２種以上を組み合わせて用いることができる。
【００６９】
これらの中でも、ガスバリア性の観点から、無機酸化物、無機窒化物又は金属を原料とする無機蒸着膜が好ましく、さらに、透明性の観点から、無機酸化物又は無機窒化物を原料とする無機蒸着膜が好ましい。また、無機蒸着膜は、単層でもよく、多層でもよい。
【００７０】
無機蒸着膜の厚みは、ガスバリア性と取り扱い性の観点から、好ましくは１〜２０００ｎｍ、より好ましくは３〜１０００ｎｍ、より好ましくは５〜５００ｎｍ、さらに好ましくは４０〜２００ｎｍの範囲である。
【００７１】
無機蒸着膜を形成する方法は特に制限されず、公知の方法を使用することができる。無機蒸着膜を形成する方法としては、例えば、真空蒸着法、スパッタリング法、イオンプレーティング法等のＰＶＤ法や、熱ＣＶＤ法、プラズマＣＶＤ法、光ＣＶＤ法等のＣＶＤ法、原子層堆積法（ＡＬＤ法）が挙げられる。
【００７２】
前記ガスバリア性樹脂としては、例えば、ポリビニルアルコール、又はその部分ケン化物、エチレン−ビニルアルコール共重合体、ポリアクリロニトリル、ポリ塩化ビニル、ポリ塩化ビニリデン、ポリクロロトリフルオロエチレン等の、酸素や水蒸気等を透過しにくい樹脂が挙げられる。
【００７３】
ガスバリア性樹脂を含むガスバリア性部分層の厚みは、ガスバリア性の観点から、好ましくは１〜２０００ｎｍ、より好ましくは３〜１０００ｎｍ、より好ましくは５〜５００ｎｍ、さらに好ましくは４０〜２００ｎｍの範囲である。
【００７４】
ガスバリア性樹脂を含むガスバリア性部分層を形成する方法としては、ガスバリア性樹脂を含む溶液を、保護フィルム上に塗布し、得られた塗膜を適宜乾燥する方法が挙げられる。
【００７５】
樹脂溶液の塗布方法は特に限定されず、スピンコート法、スプレーコート法、バーコート法、ナイフコート法、ロールコート法、ブレードコート法、ダイコート法、グラビアコート法等の公知の塗布方法が挙げられる。
塗膜の乾燥方法としては、熱風乾燥、熱ロール乾燥、赤外線照射等、従来公知の乾燥方法を利用することができる。
【００７６】
高分子層の表面が改質されてなるガスバリア性部分層において、用いる高分子化合物としては、ケイ素含有高分子化合物、ポリイミド、ポリアミド、ポリアミドイミド、ポリフェニレンエーテル、ポリエーテルケトン、ポリエーテルエーテルケトン、ポリオレフィン、ポリエステル、ポリカーボネート、ポリスルホン、ポリエーテルスルホン、ポリフェニレンスルフィド、ポリアリレート、アクリル系樹脂、脂環式炭化水素系樹脂、芳香族系重合体等が挙げられる。
これらの高分子化合物は１種単独で、あるいは２種以上を組合せて用いることができる。
【００７７】
高分子層は、高分子化合物の他に、本発明の目的を阻害しない範囲で他の成分を含有してもよい。他の成分としては、硬化剤、老化防止剤、光安定剤、難燃剤等が挙げられる。
高分子層中の高分子化合物の含有量は、よりガスバリア性に優れるガスバリア性部分層を形成し得ることから、５０質量％以上が好ましく、７０質量％以上がより好ましい。
【００７８】
高分子層の厚みは、特に制限されないが、通常２０ｎｍから５０μｍ、好ましくは３０ｎｍから１μｍ、より好ましくは４０ｎｍから５００ｎｍである。
【００７９】
高分子層は、例えば、高分子化合物を有機溶剤に溶解又は分散した液を、公知の塗布方法によって、保護フィルム上に塗布し、得られた塗膜を乾燥することにより形成することができる。
【００８０】
有機溶剤としては、ベンゼン、トルエンなどの芳香族炭化水素系溶媒；酢酸エチル、酢酸ブチルなどのエステル系溶媒；アセトン、メチルエチルケトン、メチルイソブチルケトンなどのケトン系溶媒；ｎ−ペンタン、ｎ−ヘキサン、ｎ−ヘプタンなどの脂肪族炭化水素系溶媒；シクロペンタン、シクロヘキサンなどの脂環式炭化水素系溶媒；等が挙げられる。
これらの溶媒は、１種単独で、あるいは２種以上を組み合わせて用いることができる。
【００８１】
塗布方法としては、バーコート法、スピンコート法、ディッピング法、ロールコート法、グラビアコート法、ナイフコート法、エアナイフコート法、ロールナイフコート法、ダイコート法、スクリーン印刷法、スプレーコート法、グラビアオフセット法等が挙げられる。
【００８２】
塗膜の乾燥方法としては、熱風乾燥、熱ロール乾燥、赤外線照射等、従来公知の乾燥方法が挙げられる。加熱温度は、通常、８０〜１５０℃であり、加熱時間は、通常、数十秒から数十分である。
【００８３】
高分子層の表面を改質する方法としては、イオン注入処理、プラズマ処理、紫外線照射処理、熱処理等が挙げられる。
イオン注入処理は、後述するように、加速させたイオンを高分子層に注入して、高分子層を改質する方法である。
プラズマ処理は、高分子層をプラズマ中に晒して、高分子層を改質する方法である。例えば、特開２０１２−１０６４２１号公報に記載の方法に従って、プラズマ処理を行うことができる。
紫外線照射処理は、高分子層に紫外線を照射して高分子層を改質する方法である。例えば、特開２０１３−２２６７５７号公報に記載の方法に従って、紫外線改質処理を行うことができる。
【００８４】
これらのガスバリア性部分層の中でも、よりガスバリア性に優れることから、ケイ素系高分子化合物を含む層にイオン注入処理を施して得られるものがより好ましい。
ケイ素含有高分子化合物としては、ポリシラザン系化合物、ポリカルボシラン系化合物、ポリシラン系化合物、ポリオルガノシロキサン系化合物、ポリ（ジシラニレンフェニレン）系化合物、及びポリ（ジシラニレンエチニレン）系化合物等が挙げられ、ポリシラザン系化合物がより好ましい。
【００８５】
ポリシラザン系化合物は、分子内に−Ｓｉ−Ｎ−結合（シラザン結合）を含む繰り返し単位を有する化合物である。具体的には、式（１）
【００８６】
【化１】
2018159602.tif 000003
【００８７】
で表される繰り返し単位を有する化合物が好ましい。また、用いるポリシラザン系化合物の数平均分子量は、特に限定されないが、１００〜５０，０００であるのが好ましい。
【００８８】
前記式（１）中、ｎは任意の自然数を表す。Ｒｘ、Ｒｙ、Ｒｚは、それぞれ独立して、水素原子、無置換若しくは置換基を有するアルキル基、無置換若しくは置換基を有するシクロアルキル基、無置換若しくは置換基を有するアルケニル基、無置換若しくは置換基を有するアリール基又はアルキルシリル基等の非加水分解性基を表す。
【００８９】
前記無置換若しくは置換基を有するアルキル基のアルキル基としては、例えば、メチル基、エチル基、ｎ−プロピル基、イソプロピル基、ｎ−ブチル基、イソブチル基、ｓｅｃ−ブチル基、ｔ−ブチル基、ｎ−ペンチル基、イソペンチル基、ネオペンチル基、ｎ−へキシル基、ｎ−ヘプチル基、ｎ−オクチル基等の炭素数１〜１０のアルキル基が挙げられる。
【００９０】
無置換若しくは置換基を有するシクロアルキル基のシクロアルキル基としては、例えば、シクロブチル基、シクロペンチル基、シクロへキシル基、シクロへプチル基等の炭素数３〜１０のシクロアルキル基が挙げられる。
【００９１】
無置換若しくは置換基を有するアルケニル基のアルケニル基としては、例えば、ビニル基、１−プロペニル基、２−プロペニル基、１−ブテニル基、２−ブテニル基、３−ブテニル基等の炭素数２〜１０のアルケニル基が挙げられる。
【００９２】
前記アルキル基、シクロアルキル基及びアルケニル基の置換基としては、フッ素原子、塩素原子、臭素原子、ヨウ素原子等のハロゲン原子；ヒドロキシル基；チオール基；エポキシ基；グリシドキシ基；（メタ）アクリロイルオキシ基；フェニル基、４−メチルフェニル基、４−クロロフェニル基等の無置換若しくは置換基を有するアリール基；等が挙げられる。
【００９３】
無置換又は置換基を有するアリール基のアリール基としては、例えば、フェニル基、１−ナフチル基、２−ナフチル基等の炭素数６〜１５のアリール基が挙げられる。
【００９４】
前記アリール基の置換基としては、フッ素原子、塩素原子、臭素原子、ヨウ素原子等のハロゲン原子；メチル基、エチル基等の炭素数１〜６のアルキル基；メトキシ基、エトキシ基等の炭素数１〜６のアルコキシ基；ニトロ基；シアノ基；ヒドロキシル基；チオール基；エポキシ基；グリシドキシ基；（メタ）アクリロイルオキシ基；フェニル基、４−メチルフェニル基、４−クロロフェニル基等の無置換若しくは置換基を有するアリール基；等が挙げられる。
【００９５】
アルキルシリル基としては、トリメチルシリル基、トリエチルシリル基、トリイソプロピルシリル基、トリｔ-ブチルシリル基、メチルジエチルシリル基、ジメチルシリル基、ジエチルシリル基、メチルシリル基、エチルシリル基等が挙げられる。
【００９６】
これらの中でも、Ｒｘ、Ｒｙ、Ｒｚとしては、水素原子、炭素数１〜６のアルキル基、又はフェニル基が好ましく、水素原子が特に好ましい。
【００９７】
前記式（１）で表される繰り返し単位を有するポリシラザン系化合物としては、Ｒｘ、Ｒｙ、Ｒｚが全て水素原子である無機ポリシラザン、Ｒｘ、Ｒｙ、Ｒｚの少なくとも１つが水素原子ではない有機ポリシラザンのいずれであってもよい。
【００９８】
また、本発明においては、ポリシラザン系化合物として、ポリシラザン変性物を用いることもできる。ポリシラザン変性物としては、例えば、特開昭６２−１９５０２４号公報、特開平２−８４４３７号公報、特開昭６３−８１１２２号公報、特開平１−１３８１０８号公報等、特開平２−１７５７２６号公報、特開平５−２３８８２７号公報、特開平５−２３８８２７号公報、特開平６−１２２８５２号公報、特開平６−３０６３２９号公報、特開平６−２９９１１８号公報、特開平９−３１３３３号公報、特開平５−３４５８２６号公報、特開平４−６３８３３号公報等に記載されているものが挙げられる。
これらの中でも、ポリシラザン系化合物としては、入手容易性、及び優れたガスバリア性を有するイオン注入層を形成できる観点から、Ｒｘ、Ｒｙ、Ｒｚが全て水素原子であるペルヒドロポリシラザンが好ましい。
また、ポリシラザン系化合物としては、ガラスコーティング材等として市販されている市販品をそのまま使用することもできる。
ポリシラザン系化合物は、１種単独で、あるいは２種以上を組み合わせて用いることができる。
【００９９】
高分子層に注入するイオンとしては、アルゴン、ヘリウム、ネオン、クリプトン、キセノン等の希ガスのイオン；フルオロカーボン、水素、窒素、酸素、二酸化炭素、塩素、フッ素、硫黄等のイオン；メタン、エタン等のアルカン系ガス類のイオン；エチレン、プロピレン等のアルケン系ガス類のイオン；ペンタジエン、ブタジエン等のアルカジエン系ガス類のイオン；アセチレン等のアルキン系ガス類のイオン；ベンゼン、トルエン等の芳香族炭化水素系ガス類のイオン；シクロプロパン等のシクロアルカン系ガス類のイオン；シクロペンテン等のシクロアルケン系ガス類のイオン；金属のイオン；有機ケイ素化合物のイオン；等が挙げられる。
これらのイオンは１種単独で、あるいは２種以上を組み合わせて用いることができる。
これらの中でも、より簡便にイオンを注入することができ、より優れたガスバリア性を有するガスバリア性部分層を形成し得ることから、アルゴン、ヘリウム、ネオン、クリプトン、キセノン等の希ガスのイオンが好ましい。
【０１００】
イオンの注入量は、ガスバリア性接着フィルムの使用目的（必要なガスバリア性、透明性等）等に合わせて適宜決定することができる。
【０１０１】
イオンを注入する方法としては、電界により加速されたイオン（イオンビーム）を照射する方法、プラズマ中のイオンを注入する方法等が挙げられる。なかでも、簡便に目的のガスバリア性部分層を形成できることから、後者のプラズマ中のイオンを注入する方法（プラズマイオン注入法）が好ましい。
【０１０２】
プラズマイオン注入法は、例えば、希ガス等のプラズマ生成ガスを含む雰囲気下でプラズマを発生させ、高分子層に負の高電圧パルスを印加することにより、該プラズマ中のイオン（陽イオン）を、高分子層の表面部に注入して行うことができる。プラズマイオン注入法は、より具体的には、ＷＯ２０１０／１０７０１８号パンフレット等に記載された方法により実施することができる。
【０１０３】
イオン注入により、イオンが注入される領域の厚みは、イオンの種類や印加電圧、処理時間等の注入条件により制御することができ、高分子層の厚みや積層体の使用目的等に応じて決定すればよいが、通常、高分子層の表面から深さ方向に、１０〜４００ｎｍである。
【０１０４】
イオンが注入されたことは、Ｘ線光電子分光分析（ＸＰＳ）を用いて高分子層の表面から１０ｎｍ付近の元素分析測定を行うことによって確認することができる。
【０１０５】
積層フィルム（β）は、その他の層を有していてもよい。その他の層としては、プライマー層、導電性層、ハードコート層等が挙げられる。
【０１０６】
〔接着性樹脂層〕
接着性ユニット中の接着性樹脂層は、対象物との接着に用いられる層である。
本発明において、接着性樹脂とは、粘着剤、接着剤、粘接着剤等の接合剤を意味する。
【０１０７】
接着性樹脂層の厚みは、ガスバリア性接着フィルムの使用目的等を考慮して適宜選定することができる。その厚みは、通常、０．１〜１０００μｍ、好ましくは０．５〜５００μｍ、より好ましくは１〜１００μｍ、さらに好ましくは１〜３０μｍである。
０．１μｍ以上であれば、十分な粘着力又は接着力を有するガスバリア性接着フィルムが得られる。１０００μｍ以下であれば、ガスバリア性接着フィルムの折り曲げ性が良好であり、また、生産性や取り扱い性の点で有利である。
【０１０８】
接着性樹脂層の水蒸気透過率は、５０μｍ厚み換算値で、好ましくは１００ｇ／ｍ２／ｄａｙ以下であり、より好ましくは５０ｇ／ｍ２／ｄａｙ以下である。
接着性樹脂層の水蒸気透過率（５０μｍ厚み換算値）が、１００ｇ／ｍ２／ｄａｙ以下であることで、接着性樹脂層の端部からの水蒸気等の浸入をより抑制することができる。このような接着性樹脂層を有するガスバリア性接着フィルムは、封止材の形成材料として好ましく用いられる。
接着性樹脂層の水蒸気透過率は、例えば、ポリエチレンテレフタレートフィルム等のガスバリア性が低い支持体上に接着性樹脂層を形成したものを試料として測定することができる。また、水蒸気透過率は、接着性樹脂層の厚みに反比例することを利用して、厚みが５０μｍのときの水蒸気透過率を算出することができる。
【０１０９】
接着性樹脂層としては、ゴム系接着性樹脂、ポリオレフィン系接着性樹脂、エポキシ系接着性樹脂、シリコーン系接着性樹脂等の接着性樹脂を用いて形成されたものが挙げられる。
これらの接着性樹脂を用いることで、ガスバリア性に優れる接着性樹脂層を効率よく形成することができる。
特に、ガスバリア性により優れる接着性樹脂層が得られ易いことから、ポリオレフィン系接着性樹脂を用いて接着性樹脂層を形成することが好ましい。
【０１１０】
ゴム系接着性樹脂としては、天然ゴム、天然ゴムに、（メタ）アクリル酸アルキルエステル、スチレン及び（メタ）アクリロニトリルから選ばれる１種又は２種以上の単量体をグラフト重合させた変性天然ゴムを主成分とする接着性樹脂；イソプレンゴム、スチレン−ブタジエンゴム、アクリロニトリル−ブタジエンゴム、メタクリル酸メチル−ブタジエンゴム、ウレタンゴム、ポリイソブチレン系樹脂、ポリブテン樹脂等を主成分とする接着性樹脂；等が挙げられる。
【０１１１】
ゴム系接着性樹脂の中では、ポリイソブチレン系樹脂を主成分とする接着性樹脂が好ましい。ポリイソブチレン系樹脂としては、例えば、イソブチレンの単独重合体、イソブチレンとイソプレンの共重合体、イソブチレンとｎ−ブテンの共重合体、イソブチレンとブタジエンの共重合体、及びこれらの単独重合体又は共重合体を臭素化又は塩素化等したハロゲン化ブチルゴム等が挙げられる。これらの樹脂は、単独で又は２種以上を組み合わせて用いてもよい。なお、ポリイソブチレン系樹脂が共重合体である場合、イソブチレンからなる構成単位が、全モノマー成分の中で一番多く含まれているものとする。
ポリイソブチレン系樹脂の質量平均分子量は、好ましくは１万〜６０万、より好ましくは１０万〜５０万である。
本明細書において、「主成分」とは、固形分中、５０質量％以上を占める成分をいう（以下にて同じ）。
【０１１２】
ポリオレフィン系接着性樹脂としては、変性ポリオレフィン樹脂を主成分とする接着性樹脂が挙げられる。
変性ポリオレフィン系樹脂は、前駆体としてのポリオレフィン樹脂に、変性剤を用いて変性処理を施して得られる、官能基が導入されたポリオレフィン樹脂である。
【０１１３】
ポリオレフィン樹脂としては、超低密度ポリエチレン（ＶＬＤＰＥ）、低密度ポリエチレン（ＬＤＰＥ）、中密度ポリエチレン（ＭＤＰＥ）、高密度ポリエチレン（ＨＤＰＥ）、直鎖状低密度ポリエチレン、ポリプロピレン（ＰＰ）、エチレン−プロピレン共重合体、オレフィン系エラストマー（ＴＰＯ）、エチレン−酢酸ビニル共重合体（ＥＶＡ）、エチレン−（メタ）アクリル酸共重合体、エチレン−（メタ）アクリル酸エステル共重合体などが挙げられる。
【０１１４】
ポリオレフィン樹脂の変性処理に用いる変性剤は、分子内に、架橋反応に寄与し得る官能基を有する化合物である。
官能基としては、カルボキシル基、カルボン酸無水物基、カルボン酸エステル基、水酸基、エポキシ基、アミド基、アンモニウム基、ニトリル基、アミノ基、イミド基、イソシアネート基、アセチル基、チオール基、エーテル基、チオエーテル基、スルホン基、ホスホン基、ニトロ基、ウレタン基、ハロゲン原子等が挙げられる。これらの中でも、カルボキシル基、カルボン酸無水物基、カルボン酸エステル基、水酸基、アンモニウム基、アミノ基、イミド基、イソシアネート基が好ましく、カルボン酸無水物基、アルコキシシリル基がより好ましく、カルボン酸無水物基が特に好ましい。
【０１１５】
エポキシ系接着性樹脂としては、脂肪鎖変性エポキシ樹脂、シクロペンタジエン変性エポキシ樹脂、ナフタレン変性エポキシ樹脂等の炭化水素変性エポキシ樹脂、エラストマー変性エポキシ樹脂、シリコーン変性エポキシ樹脂を主成分とする接着性樹脂が挙げられる。
【０１１６】
シリコーン系接着性樹脂としては、側鎖に、架橋反応に寄与し得る官能基を有するポリオルガノシロキサン等を有する接着性樹脂が挙げられる。
【０１１７】
これらの接着性樹脂は、必要に応じて、硬化剤、架橋剤、重合開始剤、光安定剤、酸化防止剤、粘着付与剤、可塑剤、紫外線吸収剤、着色剤、樹脂安定剤、充てん剤、顔料、増量剤、帯電防止剤等を含有してもよい。
これらの成分は、各接着性樹脂に応じて適宜選択して用いることができる。
【０１１８】
接着性樹脂層は、例えば、接着性樹脂層形成用塗布液を調製し、これを剥離フィルム上に塗布し、得られた塗膜を乾燥し、必要に応じて加熱や活性エネルギー線を照射して硬化させることにより、形成することができる。
塗布方法、乾燥方法、硬化方法は特に限定されず、公知の方法を適宜利用することができる。
【０１１９】
〔剥離フィルム〕
接着性ユニット中の剥離フィルムは、ガスバリア性接着フィルムの運搬及び保管時に、接着性樹脂層を保護するためのフィルムであり、最終的には剥離除去されるものである。
【０１２０】
剥離フィルムの、接着性樹脂層側の表面（ガスバリア性接着フィルムにおいて、接着性樹脂層と接する面。以下、「表面（Ｃ）」ということがある。）と、もう一方の表面（ガスバリア性接着フィルムにおいて、外部に露出した面。以下、「表面（Ｄ）」ということがある。）の少なくともどちらか一方の表面抵抗率は、５．０×１０１１Ω／□以下である。表面（Ｃ）の表面抵抗率は、通常、１．０×１０１０Ω／□以上５．０×１０１１Ω／□以下であり、表面（Ｄ）の表面抵抗率は、通常、１．０×１０７Ω／□以上５．０×１０１１Ω／□以下である。
【０１２１】
表面（Ｃ）と表面（Ｄ）の少なくともどちらか一方の表面抵抗率を５．０×１０１１Ω／□以下にすることで、剥離フィルムを剥離した後において、接着性樹脂層の帯電量を小さくすることができる。
【０１２２】
特に、表面（Ｄ）の表面抵抗率が小さいガスバリア性接着フィルムは、複数のガスバリア性接着フィルムが重ねられている場合や、ロール状に巻かれている場合において、ガスバリア性接着フィルム同士を剥がし易いものであるため、作業性により優れる。
【０１２３】
剥離フィルムの厚みは、特に制限はないが、通常、１〜３００μｍであり、好ましくは１０〜１００μｍである。
剥離フィルムの層構造は特に限定されない。剥離フィルムは単層構造を有するものであってもよいし、多層構造を有するものであってもよい。
目的の特性を有する剥離フィルムが得られ易いことから、剥離フィルムとしては多層構造を有するものが好ましい。
【０１２４】
多層構造を有する剥離フィルムとしては、基材フィルム（以下、剥離フィルムを構成する基材フィルムを、「基材フィルム（γ）」という。）、帯電防止性部分層、及び剥離性部分層を有し、一方の最外層が剥離性部分層である積層フィルム（以下、この積層フィルムを、「積層フィルム（γ）」という。）が挙げられる。
積層フィルム（γ）の層構造としては、「基材フィルム（γ）／帯電防止性部分層／剥離性部分層」や、「帯電防止性部分層／基材フィルム（γ）／剥離性部分層」が挙げられる。
【０１２５】
基材フィルム（γ）としては、基材フィルム（α）として示したものと同様のものが挙げられる。
基材フィルム（γ）は、帯電防止剤を含有するものが好ましい。帯電防止剤を含有する基材フィルム（γ）を用いることで、剥離フィルムの表面（Ｃ）、（Ｄ）の表面抵抗率をより効率よく低くすることができる。帯電防止剤としては、基材フィルム（α）中の帯電防止剤として示したものと同様のものが挙げられる。
基材フィルム（γ）中の帯電防止剤の含有量は特に限定されず、目的の帯電防止性に応じて適宜決定することができる。
【０１２６】
帯電防止性部分層は、帯電防止性（静電気（帯電圧）を速く逃がすことができる性質をいう。表面抵抗率が低いほど帯電防止性に優れる）を有する層であり、基材フィルム（γ）上に、直接又はその他の層を介して積層される層である。
剥離フィルム中に帯電防止性部分層を設けることで、剥離フィルムの表面（Ｃ）の表面抵抗率を、容易に５．０×１０１１Ω／□以下にすることができる。
【０１２７】
帯電防止性部分層の厚みは特に限定されない。帯電防止性部分層の厚みは、通常、１０μｍ以下、好ましくは０．０１〜５μｍ、より好ましくは０．０３〜３μｍである。
帯電防止性部分層としては、樹脂成分と、帯電防止剤とを含有する層が挙げられる。
樹脂成分は、帯電防止剤を固定し得るものであれば、特に限定されない。
かかる樹脂成分としては、例えば、アクリル系樹脂、ウレタン系樹脂、シリコーン系樹脂、ゴム系樹脂、ポリエステル系樹脂等が挙げられる。
【０１２８】
帯電防止剤は、帯電防止性を有するものであればよく、特に限定されない。
帯電防止剤としては、基材フィルム（α）中の帯電防止剤として示したものと同様のものが挙げられる。
帯電防止性部分層に含まれる帯電防止剤の含有量は特に限定されず、目的の帯電防止性に応じて適宜決定することができる。
【０１２９】
剥離性部分層は、剥離性を有する層であり、剥離フィルムの一方の最外層を構成するものである。本発明のガスバリア性接着フィルムにおいて、剥離性部分層を接着性樹脂層に隣接させることで、本発明のガスバリア性接着フィルムの接着性樹脂層をより効率よく露出させることができる。
【０１３０】
剥離性部分層の厚みは特に限定されないが、通常、０．０１〜３．０μｍ、好ましくは０．０３〜２．０μｍである。
【０１３１】
剥離性部分層は、剥離剤を用いて形成することができる。
剥離剤としては、ポリエチレン、ポリプロピレン等のオレフィン系樹脂；イソプレン系樹脂、ブタジエン系樹脂等のゴム系エラストマー；長鎖アルキル系樹脂；アルキド系樹脂；フッ素系樹脂；シリコーン系樹脂；等を含むものが挙げられる。
【０１３２】
積層フィルム（γ）は、例えば、基材フィルム（γ）上に、帯電防止剤等を含有する塗布液を塗布し、得られた塗膜を乾燥することにより帯電防止性部分層を形成した後、帯電防止性部分層の上に、剥離剤を塗布し、得られた塗膜を乾燥して剥離性部分層を形成することにより製造することができる。
塗布方法、乾燥方法は特に限定されず、公知の方法を適宜利用することができる。
【０１３３】
〔ガスバリア性接着フィルム〕
本発明のガスバリア性接着フィルムは、前記ガスバリア性ユニットと、前記接着性ユニットとを有し、前記接着性ユニットの接着性樹脂層が、前記ガスバリア性ユニットのガスバリア層上に、直接又はその他の層を介して積層されてなり、前記保護フィルムと前記剥離フィルムがそれぞれ最外層を構成するものである。
【０１３４】
本発明のガスバリア性接着フィルムとしては、例えば、図１、図２に示すものが挙げられる。
図１（Ａ）に示すガスバリア性接着フィルム（１）は、保護フィルム（２）／ガスバリア層（３）からなるガスバリア性ユニット（４）と、接着性樹脂層（５）／剥離フィルム（６）からなる接着性ユニット（７）とを有し、前記接着性樹脂層（５）が、前記ガスバリア層（３）上に直接積層されてなり、前記保護フィルム（２）と前記剥離フィルム（６）がそれぞれ最外層を構成する層構成を有するものである。
【０１３５】
また、図１（Ｂ）に示すように、保護フィルム（２）には、表面（Ａ）（８）と表面（Ｂ）（９）が存在する。そして、表面（Ａ）（８）の表面抵抗率は、５．０×１０１１Ω／□以下である。
一方、剥離フィルム（６）には、表面（Ｃ）（１０）と表面（Ｄ）（１１）が存在する。そして、表面（Ｃ）（１０）と表面（Ｄ）（１１）の、少なくともどちらか一方の表面の表面抵抗率は、５．０×１０１１Ω／□以下である。
【０１３６】
図２に示すガスバリア性接着フィルム（１２）は、保護フィルム（１３）／ガスバリア層（１４）からなるガスバリア性ユニット（１５）と、接着性樹脂層（１６）／剥離フィルム（１７）からなる接着性ユニット（１８）とを有し、前記接着性樹脂層（１６）が、前記ガスバリア層（１４）上に、その他の層（１９）を介して積層されてなり、前記保護フィルム（１３）と前記剥離フィルム（１７）がそれぞれ最外層を構成するものである。
図２に示すガスバリア性接着フィルム（１２）においても、保護フィルム（１３）の表面（Ａ）（ガスバリア層（１４）側とは反対側の面）の表面抵抗率は、５．０×１０１１Ω／□以下であり、剥離フィルム（１７）の表面（Ｃ）（接着性樹脂層（１６）と隣接する面）と表面（Ｄ）（接着性樹脂層（１６）側とは反対側の面）の、少なくともどちらか一方の表面の表面抵抗率は、５．０×１０１１Ω／□以下である。
【０１３７】
本発明のガスバリア性接着フィルムが、ガスバリア性接着フィルム（１２）のように、その他の層を有する場合、その他の層としては、プライマー層、導電体層、屈折率調整層、色素層等が挙げられる。
【０１３８】
本発明のガスバリア性接着フィルムの実質的な厚み（保護フィルムと剥離フィルム以外の層の合計厚み）は、通常、１〜３００μｍ、好ましくは５〜２００μｍ、より好ましくは１０〜１５０μｍである。
【０１３９】
本発明のガスバリア性接着フィルムの製造方法は特に限定されない。
例えば、本発明のガスバリア性接着フィルムは、保護フィルムとガスバリア層からなるガスバリア性ユニット用積層体と、接着性樹脂層と剥離フィルムからなる接着性ユニット用積層体とをそれぞれ得た後、ガスバリア性ユニット用積層体のガスバリア層と、接着性ユニット用積層体の接着性樹脂層が対向するように重ねて、ガスバリア性ユニット用積層体と接着性ユニット用積層体とを貼着することより製造することができる。
【０１４０】
本発明のガスバリア性接着フィルムは、保護フィルムや剥離フィルムを剥離除去した後において、帯電し難いものである。したがって、有機ＥＬ素子等に貼着する場合であっても、有機ＥＬ素子の故障等を引き起こし難いものである。
また、本発明のガスバリア性接着フィルムは、帯電による、カール、埃の付着、フィルム同士のくっつき等の不具合が起こり難いものであり、貼着作業における作業性に優れるものである。
【０１４１】
これらの特性を有することから、本発明のガスバリア性接着フィルムは、電子部材用又は光学部材用の接着フィルムとして好適に用いられる。特に、本発明のガスバリア性接着フィルムを用いることで、有機ＥＬ素子等の封止材を効率よく形成することができる。
【０１４２】
本発明のガスバリア性接着フィルムの使用方法は特に限定されない。例えば、剥離フィルムを剥離して接着性樹脂層を露出させ、この接着性樹脂層を有機ＥＬ素子等と圧着させた後、保護フィルムを剥離除去することにより、有機ＥＬ素子を封止することができる。
【０１４３】
同様にして、露出した接着性樹脂層を、その他の電子部材や光学部材と圧着させた後、保護フィルムを剥離除去することにより、電子部材や光学部材の耐湿性を向上させることができる。
【０１４４】
２）ガスバリア性接着フィルムを備える電子部材又は光学部材
本発明の電子部材及び光学部材は、上記のガスバリア性接着フィルム由来のガスバリア層及び接着性樹脂層を備えることを特徴とする。
本発明のガスバリア性接着フィルムは、空気中の化学成分（酸素、水、窒素酸化物、硫黄酸化物、オゾン等）によって性能が劣化するデバイスに好ましく適用できる。
本発明の電子部材及び光学部材は、例えば、上記のガスバリア性接着フィルムの剥離フィルムを剥離して接着性樹脂層を露出させた後、これをデバイス本体の所定の面に貼着し、次いで、保護フィルムを剥離することにより得ることができる。
【０１４５】
電子部材としては、例えば、液晶ディスプレイ部材、有機ＥＬディスプレイ部材、無機ＥＬディスプレイ部材、電子ペーパー部材、太陽電池、熱電変換部材等のフレキシブル基板等が挙げられる。
光学部材としては、例えば、光学フィルター、波長変換デバイス、調光デバイス、偏光板、位相差板の光学部材等が挙げられる。
【実施例】
【０１４６】
以下、実施例を挙げて本発明を更に詳細に説明する。但し、本発明は、以下の実施例になんら限定されるものではない。
各例中の部及び％は、特に断りのない限り、質量基準である。【０１４７】
〔製造例１〕ガスバリアフィルムの作製
ポリエチレンテレフタレート製フィルム（東レ株式会社製、ＰＥＴ２３Ｕ４０３）の片面に、ペルヒドロポリシラザンを主成分とするコーティング剤（ＡＺエレクトロニックマテリアルズ社製、アクアミカＮＬ１１０）を塗工し、得られた塗膜を１２０℃で２分間乾燥させ、厚さ１５０ｎｍのポリシラザン層を形成した。
得られたポリシラザン層に対して、プラズマイオン注入装置（ＲＦ電源：日本電子社製、ＲＦ５６０００、高電圧パルス電源：栗田製作所社製、ＰＶ−３−ＨＳＨＶ−０８３５）を用いて、下記条件にてプラズマイオン注入を行い、ガスバリア層（ガスバリア性部分層）を形成した。【０１４８】
プラズマ生成ガス：Ａｒ
ガス流量：１００ｓｃｃｍ
Ｄｕｔｙ比：０．５％
印加電圧：−６ｋＶ
ＲＦ電源：周波数  １３．５６ＭＨｚ、印加電力  １０００Ｗ
チャンバー内圧：０．２Ｐａ
パルス幅：５μｓｅｃ
処理時間（イオン注入時間）：２００秒【０１４９】
〔製造例２〕帯電防止層形成用塗布液の調製
水溶性の水酸基含有ポリエステル樹脂とポリエチレンジオキシチオフェンとポリスチレンスルホネートとの混合物（ＰＥＤＯＴ−ＰＳＳ）をジメチルスルホキシドと水で希釈した溶液（中京油脂株式会社製、Ｔ−７９５：固形分５．１％）１００部に対して、水溶性メチロールメラミンを水で希釈した溶液（中京油脂株式会社製、Ｐ−６９５：固形分７０．０％）１．０部とレベリング剤（中京油脂株式会社製、Ｒ−４３８：固形分１０．０％）１．０部を混合し、そこへさらに水とＩＰＡ（イソプロピルアルコール）の混合溶媒（質量比１：１）を加えて、帯電防止層形成用の塗布液（固形分：０．６％）を調製した。【０１５０】
〔製造例３〕剥離層形成用塗布液の調製
ポリオルガノシラン（信越化学株式会社製、ＫＳ−８４７Ｈ：固形分３０％）１００部に対してオルガノシロキサンオリゴマー（信越化学株式会社製、Ｘ−６２−１３７８：固形分１００％）１．６部を混合し、さらにトルエンとＭＥＫ（メチルエチルケトン）の混合液（質量比１：２．３）を加えた。次いで、このものに白金触媒（信越化学株式会社製、固形分２．０％）２．０部、アセチルアルコール（信越化学株式会社製、固形分１００％）１０．０部、前記質量比のトルエンとＭＥＫの混合液を加えて、剥離層形成用の塗布液（固形分：１．４％）を調製した。【０１５１】
〔製造例４〕帯電防止性アクリル粘着剤の調製
アクリル酸−２−エチルヘキシル／アクリル酸ブチル／エトキシ化アクリル酸／アクリル酸−４−ヒドロキシブチル＝６７／２０／１０／３（質量比）を共重合し、アクリル酸エステル共重合体を得た。このアクリル酸エステル共重合体を酢酸エチルに溶解して得られた溶液（固形分４８％）１００部に対して、ヘキサフルオロリン酸カリウム（固形分１００％）１．１部、スズ化合物（トーヨーケム株式会社製、ＢＸＸ３７７８：固形分２．５％）０．２部、イソシアネート架橋剤（トーヨーケム株式会社製、ＢＸＸ６２６９：固形分７５％）１．８部、アセチルアセトン（トーヨーケム株式会社製、ＢＸＸ５６３８：固形分１００％）０．９６部、及び、トルエンを加えて、帯電防止性アクリル粘着剤（固形分４０．１％）を調製した。【０１５２】
〔製造例５〕保護フィルム用アクリル粘着剤の調製
アクリル酸ブチル／アクリル酸−２−エチルヘキシル／アクリル酸−２−ヒドロキシエチル＝７６／１９／５（質量比）を共重合し、アクリル酸エステル共重合体を得た。このアクリル酸エステル共重合体を酢酸エチルに溶解して得られた溶液（固形分４０％）１００部に対して、イソシアネート架橋剤（サイデン化学株式会社製、Ｋ―２００：固形分１００％）１．６部、アルミニウムキレート架橋剤（サイデン化学株式会社製、Ｍ−５：固形分５．０％）２．０部、及びＭＥＫを加えて、アクリル粘着剤（固形分３２．４％）を調製した。【０１５３】
〔製造例６〕オレフィン系粘着剤の調製
イソブチレン−イソプレン共重合体（日本ブチル株式会社製、Ｂｕｔｙｌ３６５）のトルエン溶液（固形分：１５％）１００部に対して、粘着付与剤（日本ゼオン株式会社製、クイントンＡ１００）のトルエン溶液（固形分：５０％）６部と架橋剤（三菱化学株式会社製、ＴＣ−５：固形分５％）０．４部、及びトルエンを加えて、オレフィン系粘着剤（固形分１５％）を調製した。【０１５４】
〔製造例７〕剥離フィルム（１）の製造
ポリエチレンテレフタレート製フィルム（三菱化学ポリエステルフィルム株式会社製、ＰＥＴ３８Ｔ−１００）の片面に、製造例２で得た帯電防止層形成用塗布液を塗布し、得られた塗膜を乾燥して帯電防止層を形成した。次いで、前記ポリエチレンテレフタレート製フィルムの帯電防止層とは逆側に、製造例３で得た剥離層形成用塗布液を塗布し、得られた塗膜を乾燥してシリコーン剥離層を形成することで、剥離フィルム（１）を得た。【０１５５】
〔製造例８〕剥離フィルム（２）の製造
ポリエチレンテレフタレート製フィルム（三菱化学ポリエステルフィルム株式会社製、ＰＥＴ３８Ｔ−１００）の片面に、製造例２で得た帯電防止層形成用塗布液を塗布し、得られた塗膜を乾燥して帯電防止層を形成した。次いで、帯電防止層上に、製造例３で得た剥離層形成用塗布液を塗布し、得られた塗膜を乾燥してシリコーン剥離層を形成することで、剥離フィルム（２）を得た。【０１５６】
〔製造例９〕剥離フィルム（３）の製造
ポリエチレンテレフタレート製フィルム（三菱化学ポリエステルフィルム株式会社製、ＰＥＴ３８Ｔ−１００）の片面に、製造例２で得た帯電防止層形成用塗布液を塗布し、得られた塗膜を乾燥して帯電防止層を形成した。次いで、前記ポリエチレンテレフタレート製フィルムの帯電防止層とは逆側に、再度、帯電防止層形成用塗布液を塗布し、得られた塗膜を乾燥して帯電防止層を形成した。
次いで、一方の帯電防止層上に製造例３で得た剥離層形成用塗布液を塗布し、得られた塗膜を乾燥してシリコーン剥離層を形成することで、剥離フィルム（３）を得た。【０１５７】
〔製造例１０〕剥離フィルム（４）の製造
ポリエチレンテレフタレート製フィルム（三菱化学ポリエステルフィルム株式会社製、ＰＥＴ３８Ｔ−１００）の片面に、製造例３で得た剥離層形成用塗布液を塗布し、得られた塗膜を乾燥してシリコーン剥離層を形成することで、剥離フィルム（４）を得た。【０１５８】
製造例７〜１０で得られた剥離フィルム（１）〜（４）の層構造を図３に示す。
図３（Ａ）、（Ｂ）、（Ｃ）、（Ｄ）に、それぞれ、剥離フィルム（１）、剥離フィルム（２）、剥離フィルム（３）、剥離フィルム（４）の層構造を示す。【０１５９】
〔製造例１１〕剥離フィルム付保護フィルム（１）の製造
剥離フィルム（リンテック株式会社製、ＳＰ−ＰＥＴ３８１０３１）の剥離処理面に、製造例４で得た帯電防止性アクリル系粘着剤を乾燥後の厚みが１５μｍとなるように塗布し、得られた塗膜を乾燥して帯電防止性を有する粘着剤層を形成した。次いで、前記粘着剤層にポリエチレンテレフタレート製フィルム（東洋紡株式会社製、ＰＥＴ５０Ａ４３００）を重ねて圧着することにより、剥離フィルム付保護フィルム（１）を得た。【０１６０】
〔製造例１２〕剥離フィルム付保護フィルム（２）の製造
剥離フィルム（リンテック株式会社製、ＳＰ−ＰＥＴ３８１０３１）の剥離処理面に、製造例４で得た帯電防止性アクリル系粘着剤を乾燥後の厚みが１５μｍとなるように塗布し、得られた塗膜を乾燥して帯電防止性を有する粘着剤層を形成した。次いで、前記粘着剤層を、帯電防止層付ポリエチレンテレフタレート製フィルム（三菱化学ポリエステル株式会社製、ＰＥＴ３８Ｔ−１００Ｇ）の帯電防止層とは逆の面に重ねて圧着することにより、剥離フィルム付保護フィルム（２）を得た。【０１６１】
〔製造例１３〕剥離フィルム付保護フィルム（３）の製造
剥離フィルム（リンテック株式会社製、ＳＰ−ＰＥＴ３８１０３１Ｃ）の剥離処理面に、製造例５で得たアクリル系粘着剤を乾燥後の厚みが１５μｍとなるように塗布し、得られた塗膜を乾燥して粘着剤層を形成した。次いで、前記粘着剤層にポリエチレンテレフタレート製フィルム（東洋紡株式会社製、ＰＥＴ５０Ａ４３００）を重ねて圧着することにより、剥離フィルム付保護フィルム（３）を得た。【０１６２】
〔製造例１４〕剥離フィルム付保護フィルム（４）の製造
剥離フィルム（リンテック株式会社製、ＳＰ−ＰＥＴ３８１０３１）の剥離処理面に、製造例５で得たアクリル系粘着剤を乾燥後の厚みが２５μｍとなるように塗布し、得られた塗膜を乾燥して粘着剤層を形成した。次いで、前記粘着剤層を、帯電防止層付ポリエチレンテレフタレート製フィルム（三菱化学ポリエステル株式会社製、ＰＥＴ３８Ｔ−１００Ｇ）の帯電防止層とは逆の面に重ねて圧着することにより、剥離フィルム付保護フィルム（４）を得た。【０１６３】
製造例１１〜１４で得られた剥離フィルム付保護フィルム（１）〜（４）の層構造を図４に示す。
図４（Ａ）、（Ｂ）、（Ｃ）、（Ｄ）に、それぞれ、剥離フィルム付保護フィルム（１）、剥離フィルム付保護フィルム（２）、剥離フィルム付保護フィルム（３）、剥離フィルム付保護フィルム（４）の層構造を示す。【０１６４】
〔実施例１〕
製造例１１で得た剥離フィルム付保護フィルム（１）の剥離フィルムを剥がしながら、露出した粘着剤層を、製造例１で得たガスバリアフィルムのガスバリア層（ガスバリア性部分層）とは逆側の面に重ねて圧着することにより、ガスバリア性ユニット用の積層体を得た。
これとは別に、製造例７で得た剥離フィルム（１）の剥離面に、製造例６で得たオレフィン系粘着剤を乾燥後の厚みが１２μｍとなるように塗布し、得られた塗膜を乾燥して接着性樹脂層を形成することにより、接着性ユニット用の積層体を得た。
次いで、この接着性樹脂層を、前記ガスバリア性ユニット用の積層体のガスバリアフィルム面と重ねて圧着することにより、ガスバリア性接着フィルム（１）を得た。
ガスバリア性接着フィルム（１）の層構造を図５（Ａ）に示す。【０１６５】
〔実施例２〕
剥離フィルム付保護フィルム（１）に代えて、剥離フィルム付保護フィルム（２）を使用したこと以外は、実施例１と同様にしてガスバリア性接着フィルム（２）を得た。
ガスバリア性接着フィルム（２）の層構造を図５（Ｂ）に示す。【０１６６】
〔実施例３〕
製造例１１で得た剥離フィルム付保護フィルム（１）の剥離フィルムを剥がしながら、露出した粘着剤層を、製造例１で得たガスバリアフィルムのガスバリア層（ガスバリア性部分層）とは逆側の面に重ねて圧着することにより、ガスバリア性ユニット用の積層体を得た。
これとは別に、製造例８で得た剥離フィルム（２）の剥離面に、製造例６で得たオレフィン系粘着剤を乾燥後の厚みが１２μｍとなるように塗布し、得られた塗膜を乾燥して接着性樹脂層を形成することにより、接着性ユニット用の積層体を得た。
次いで、この接着性樹脂層を、前記ガスバリア性ユニット用の積層体のガスバリアフィルム面と重ねて圧着することにより、ガスバリア性接着フィルム（３）を得た。
ガスバリア性接着フィルム（３）の層構造を図６（Ａ）に示す。【０１６７】
〔実施例４〕
剥離フィルム付保護フィルム（１）に代えて、剥離フィルム付保護フィルム（２）を使用したこと以外は、実施例３と同様にしてガスバリア性接着フィルム（４）を得た。
ガスバリア性接着フィルム（４）の層構造を図６（Ｂ）に示す。【０１６８】
〔実施例５〕
製造例１１で得た剥離フィルム付保護フィルム（１）の剥離フィルムを剥がしながら、露出した粘着剤層を、製造例１で得たガスバリアフィルムのガスバリア層（ガスバリア性部分層）とは逆側の面に重ねて圧着することにより、ガスバリア性ユニット用の積層体を得た。
これとは別に、製造例９で得た剥離フィルム（３）の剥離面に、製造例６で得たオレフィン系粘着剤を乾燥後の厚みが１２μｍとなるように塗布し、得られた塗膜を乾燥して接着性樹脂層を形成することにより、接着性ユニット用の積層体を得た。
次いで、この接着性樹脂層を、前記ガスバリア性ユニット用の積層体のガスバリアフィルム面と重ねて圧着することにより、ガスバリア性接着フィルム（５）を得た。
ガスバリア性接着フィルム（５）の層構造を図７（Ａ）に示す。【０１６９】
〔実施例６〕
剥離フィルム付保護フィルム（１）に代えて、剥離フィルム付保護フィルム（２）を使用したこと以外は、実施例５と同様にしてガスバリア性接着フィルム（６）を得た。
ガスバリア性接着フィルム（６）の層構造を図７（Ｂ）に示す。【０１７０】
〔比較例１〕
製造例１３で得た剥離フィルム付保護フィルム（３）の剥離フィルムを剥がしながら、露出した粘着剤層を、製造例１で得たガスバリアフィルムのガスバリア層（ガスバリア性部分層）とは逆側の面に重ねて圧着することにより、ガスバリア性ユニット用の積層体を得た。
これとは別に、製造例１０で得た剥離フィルム（４）の剥離面に、製造例６で得たオレフィン系粘着剤を乾燥後の厚みが１２μｍとなるように塗布し、得られた塗膜を乾燥して接着性樹脂層を形成することにより、接着性ユニット用の積層体を得た。
次いで、この接着性樹脂層を、前記ガスバリア性ユニット用の積層体のガスバリアフィルム面と重ねて圧着することにより、ガスバリア性接着フィルム（７）を得た。
ガスバリア性接着フィルム（７）の層構造を図８（Ａ）に示す。【０１７１】
〔比較例２〕
剥離フィルム付保護フィルム（１）に代えて、剥離フィルム付保護フィルム（４）を使用したこと以外は、実施例１と同様にしてガスバリア性接着フィルム（８）を得た。
ガスバリア性接着フィルム（８）の層構造を図８（Ｂ）に示す。【０１７２】
〔比較例３〕
剥離フィルム付保護フィルム（１）に代えて、剥離フィルム付保護フィルム（４）を使用したこと以外は、実施例３と同様にしてガスバリア性接着フィルム（９）を得た。
ガスバリア性接着フィルム（９）の層構造を図９（Ａ）に示す。【０１７３】
〔比較例４〕
剥離フィルム付保護フィルム（１）に代えて、剥離フィルム付保護フィルム（４）を使用したこと以外は、実施例５と同様にしてガスバリア性接着フィルム（１０）を得た。
ガスバリア性接着フィルム（１０）の層構造を図９（Ｂ）に示す。【０１７４】
実施例及び比較例で得られたガスバリア性接着フィルム（１）〜（１０）について、以下の評価を行った。結果を第１表に示す。
〔表面抵抗率〕
ガスバリア性接着フィルムの保護フィルムを剥離し、その保護フィルムの両面（表面（Ａ）及び表面（Ｂ））について、表面抵抗率を測定した。測定装置として、抵抗率計（ハイレスタ−ＵＰ、三菱化学社製）を使用し、温度２０℃、相対湿度６５％の条件下で、ＪＩＳ  Ｋ  ６９１１に準じて測定を行った。
また、ガスバリア性接着フィルムの剥離フィルムについても同様にして、表面（Ｃ）及び表面（Ｄ）について、表面抵抗率を測定した。【０１７５】
〔剥離力・帯電量〕
温度２０℃、相対湿度６５％の条件下で、高速剥離試験機を用いて、１０ｍ／分の速度で、ガスバリア性接着フィルム（幅５０ｍｍ、長さ１３０ｍｍ）の保護フィルムを剥離し、剥離力を測定した。
このとき、デジタル静電電位測定器（ＫＤＳ−１０００、春日電気社製）を用いて、露出したガスバリア層の帯電量（±）を測定した。第１表には、その絶対値を示す。
また、ガスバリア性接着フィルムの剥離フィルムについても同様にして、剥離力の測定と、接着性樹脂層の帯電量を測定した。【０１７６】
〔作業性評価〕
Ａ４サイズのガスバリア性接着フィルムを数枚用意し、これらを重ねた。次いで、一番上のガスバリア性接着フィルムの端をつかみ、これをめくり上げた。このときに、その一枚だけが採れたときを○とし、その下のフィルムがくっ付いたときを×として、作業性を評価した。【０１７７】
【表１】
2018159602.tif 000004
【０１７８】
第１表から、以下のことが分かる。
実施例１〜６のガスバリア性接着フィルム（１）〜（６）は、表面（Ａ）の表面抵抗率が、５．０×１０１１Ω／□以下であり、表面（Ｃ）又は（Ｄ）の表面抵抗率が、５．０×１０１１Ω／□以下である。これらのガスバリア性接着フィルムにおいては、保護フィルムや剥離フィルムを剥離除去した後の帯電量が少ない。
特に、実施例１、２、４〜６のガスバリア性接着フィルム（１）、（２）、（４）〜（６）は、表面（Ｂ）と表面（Ｄ）の少なくともどちらか一方の表面抵抗率が小さいものであり、作業性にも優れている。
一方、比較例１〜４のガスバリア性接着フィルム（７）〜（１０）は、表面（Ａ）の表面抵抗率が大きな値であり、保護フィルムを剥離除去した後のガスバリア層の帯電量が多い。
【符号の説明】
【０１７９】
１，１２：ガスバリア性接着フィルム
２，１３：保護フィルム
３，１４：ガスバリア層
４，１５：ガスバリア性ユニット
５，１６：接着性樹脂層
６，１７：剥離フィルム
７，１８：接着性ユニット
８：表面（Ａ）
９：表面（Ｂ）
１０：表面（Ｃ）
１１：表面（Ｄ）
１９：その他の層
２０：剥離フィルム（１）
２１ａ，２１ｂ，２１ｃ，２１ｄ：基材フィルム（γ）
２２ａ，２２ｂ，２２ｃ，２２ｄ：帯電防止性部分層
２３ａ，２３ｂ，２３ｃ，２３ｄ：剥離性部分層
２４：剥離フィルム（２）
２５：剥離フィルム（３）
２６：剥離フィルム（４）
２７：剥離フィルム付保護フィルム（１）
２８ａ，２８ｂ，２８ｃ，２８ｄ：剥離フィルム
２９ａ，２９ｂ：帯電防止性粘着剤部分層
３０ａ，３０ｂ：基材フィルム（α）
３１：剥離フィルム付保護フィルム（２）
３２ａ，３２ｂ：帯電防止層付基材フィルム（α）
３３ａ，３３ｂ：帯電防止層
３４：剥離フィルム付保護フィルム（３）
３５ａ，３５ｂ：非帯電防止性粘着剤部分層
３６：剥離フィルム付保護フィルム（４）
１００：ガスバリア性接着フィルム（１）
１０１：ガスバリア性接着フィルム（２）
１０２：ガスバリア性接着フィルム（３）
１０３：ガスバリア性接着フィルム（４）
１０４：ガスバリア性接着フィルム（５）
１０５：ガスバリア性接着フィルム（６）
１０６：ガスバリア性接着フィルム（７）
１０７：ガスバリア性接着フィルム（８）
１０８：ガスバリア性接着フィルム（９）
１０９：ガスバリア性接着フィルム（１０）
１１０ａ〜ｊ：ガスバリア性ユニット
１１１ａ〜ｊ：接着性ユニット
１１２ａ〜ｊ：保護フィルム
１１３ａ〜ｊ：ガスバリア層
１１４ａ〜ｊ：接着性樹脂層
１１５ａ〜ｊ：剥離フィルム
１１６ａ〜ｄ：基材フィルム（α）
１１７ａ〜ｆ：帯電防止性粘着剤部分層
１１８ａ〜ｊ：基材フィルム（β）
１１９ａ〜ｊ：ガスバリア性部分層
１２０ａ〜ｊ：剥離性部分層
１２１ａ〜ｊ：基材フィルム（γ）
１２２ａ〜ｌ：帯電防止性部分層
１２３ａ〜ｆ：帯電防止層付基材フィルム（α）
１２４ａ〜ｄ：粘着剤部分層
【図１】
2018159602.tif 000005
【図２】
2018159602.tif 000006
【図３】
2018159602.tif 000007
【図４】
2018159602.tif 000008
【図５】
2018159602.tif 000009
【図６】
2018159602.tif 000010
【図７】
2018159602.tif 000011
【図８】
2018159602.tif 000012
【図９】
2018159602.tif 000013
【国際調査報告】
2018159602.tif 000014
2018159602.tif 000015
2018159602.tif 000016
2018159602.tif 000017